(57)【要約】【課題】  課題は、高い上限温度、低い下限温度、液晶相の広い温度範囲、小さな粘度、大きな光学異方性、正または負に大きな誘電率異方性、大きな比抵抗、光に対する高い安定性、熱に対する高い安定性、大きな弾性定数のような特性の少なくとも１つを充足するまたはこれらの特性の少なくとも２つのあいだで適切なバランスを有する液晶組成物の光スイッチング素子における使用である。【解決手段】  手段は、第一成分として高い上限温度または小さな粘度を有する特定の化合物を含有し、第二成分として大きな正の誘電率異方性を有する特定の化合物、第三成分として大きな負の誘電率異方性を有する特定の化合物、または第一添加物として重合性基を有する特定の化合物を含有してもよい液晶組成物の光スイッチング素子における使用である。【選択図】なし【特許請求の範囲】
【請求項１】
第一成分として式（１）で表される化合物から選択された少なくとも１つの化合物を含有する液晶組成物の、電圧変化によってリタデーションが０からλ／２の範囲で変動する光スイッチング素子における使用。
2020140191.tif 000039
式（１）において、Ｒ１およびＲ２は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａおよび環Ｂは、１，４−シクロヘキシレン、１，４−フェニレン、２−フルオロ−１，４−フェニレン、または２，５−ジフルオロ−１，４−フェニレンであり；Ｚ１は、単結合、エチレン、ビニレン、メチレンオキシ、またはカルボニルオキシであり；ａは、１、２、または３である。
【請求項２】
第一成分として式（１−１）から式（１−１３）で表される化合物から選択された少なくとも１つの化合物を含有する液晶組成物の、請求項１に記載の光スイッチング素子における使用。
2020140191.tif 000040
式（１−１）から式（１−１３）において、Ｒ１およびＲ２は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【請求項３】
第一成分の割合が１０％から９０％の範囲である液晶組成物の、請求項１または２に記載の光スイッチング素子における使用。
【請求項４】
第二成分として式（２）で表される化合物から選択された少なくとも１つの化合物を含有する液晶組成物の、請求項１から３のいずれか１項に記載の光スイッチング素子における使用。
2020140191.tif 000041
式（２）において、Ｒ３は、炭素数１から１２のアルキル、炭素数１から１２のアルコキシ、または炭素数２から１２のアルケニルであり；環Ｃは、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルであり；Ｚ２は、単結合、エチレン、ビニレン、メチレンオキシ、カルボニルオキシ、またはジフルオロメチレンオキシであり；Ｘ１およびＸ２は、水素またはフッ素であり；Ｙ１は、フッ素、塩素、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシであり；ｂは、１、２、３、または４である。
【請求項５】
第二成分として式（２−１）から式（２−３５）で表される化合物から選択された少なくとも１つの化合物を含有する液晶組成物の、請求項１から４のいずれか１項に記載の光スイッチング素子における使用。
2020140191.tif 000042
2020140191.tif 000043
2020140191.tif 000044
2020140191.tif 000045
式（２−１）から式（２−３５）において、Ｒ３は、炭素数１から１２のアルキル、炭素数１から１２のアルコキシ、または炭素数２から１２のアルケニルである。
【請求項６】
第二成分の割合が１０％から９０％の範囲である液晶組成物の、請求項４または５に記載の光スイッチング素子における使用。
【請求項７】
第三成分として式（３）で表される化合物から選択された少なくとも１つの化合物を含有する液晶組成物の、請求項１から６のいずれか１項に記載の光スイッチング素子における使用。
2020140191.tif 000046
式（３）において、Ｒ４およびＲ５は、水素、炭素数１から１２のアルキル、炭素数１から１２のアルコキシ、炭素数２から１２のアルケニル、または炭素数２から１２のアルケニルオキシであり；環Ｄおよび環Ｆは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｅは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；Ｚ３およびＺ４は、単結合、エチレン、ビニレン、メチレンオキシ、またはカルボニルオキシであり；ｃは、０、１、２、または３であり、ｄは、０または１であり、そしてｃおよびｄの和は、３以下である。
【請求項８】
第三成分として式（３−１）から式（３−３５）で表される化合物から選択された少なくとも１つの化合物を含有する液晶組成物の、請求項１から７のいずれか１項に記載の光スイッチング素子における使用。
2020140191.tif 000047
2020140191.tif 000048
2020140191.tif 000049
2020140191.tif 000050
式（３−１）から式（３−３５）において、Ｒ４およびＲ５は、水素、炭素数１から１２のアルキル、炭素数１から１２のアルコキシ、炭素数２から１２のアルケニル、または炭素数２から１２のアルケニルオキシである。
【請求項９】
第三成分の割合が１０％から９０％の範囲である液晶組成物の、請求項７または８に記載の光スイッチング素子における使用。
【請求項１０】
第一添加物として式（４）で表される重合性化合物から選択された少なくとも１つの化合物を含有する液晶組成物の、請求項１から９のいずれか１項に記載の光スイッチング素子における使用。
2020140191.tif 000051
式（４）において、環Ｊおよび環Ｌは、シクロヘキシル、シクロヘキセニル、フェニル、１−ナフチル、２−ナフチル、テトラヒドロピラン−２−イル、１，３−ジオキサン−２−イル、ピリミジン−２−イル、またはピリジン−２−イルであり、これらの環において、少なくとも１つの水素は、フッ素、塩素、炭素数１から１２のアルキル、炭素数１から１２のアルコキシ、または少なくとも１つの水素がフッ素または塩素で置き換えられた炭素数１から１２のアルキルで置き換えられてもよく；環Ｋは、１，４−シクロヘキシレン、１，４−シクロヘキセニレン、１，４−フェニレン、ナフタレン−１，２−ジイル、ナフタレン−１，３−ジイル、ナフタレン−１，４−ジイル、ナフタレン−１，５−ジイル、ナフタレン−１，６−ジイル、ナフタレン−１，７−ジイル、ナフタレン−１，８−ジイル、ナフタレン−２，３−ジイル、ナフタレン−２，６−ジイル、ナフタレン−２，７−ジイル、テトラヒドロピラン−２，５−ジイル、１，３−ジオキサン−２，５−ジイル、ピリミジン−２，５−ジイル、またはピリジン−２，５−ジイルであり、これらの環において、少なくとも１つの水素は、フッ素、塩素、炭素数１から１２のアルキル、炭素数１から１２のアルコキシ、または少なくとも１つの水素がフッ素または塩素で置き換えられた炭素数１から１２のアルキルで置き換えられてもよく；Ｚ５およびＺ６は、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２ＣＨ２−は、−ＣＨ＝ＣＨ−、−Ｃ（ＣＨ３）＝ＣＨ−、−ＣＨ＝Ｃ（ＣＨ３）−、または−Ｃ（ＣＨ３）＝Ｃ（ＣＨ３）−で置き換えられてもよく、これらの基において、少なくとも１つの水素は、フッ素または塩素で置き換えられてもよく；Ｐ１、Ｐ２、およびＰ３は、重合性基であり；Ｓｐ１、Ｓｐ２、およびＳｐ３は、単結合または炭素数１から１０のアルキレンであり、このアルキレンにおいて、少なくとも１つの−ＣＨ２−は、−Ｏ−、−ＣＯＯ−、−ＯＣＯ−、または−ＯＣＯＯ−で置き換えられてもよく、少なくとも１つの−ＣＨ２ＣＨ２−は、−ＣＨ＝ＣＨ−または−Ｃ≡Ｃ−で置き換えられてもよく、これらの基において、少なくとも１つの水素は、フッ素または塩素で置き換えられてもよく；ｆは、０、１、または２であり；ｇ、ｈ、およびｊは、０、１、２、３、または４であり、そしてｇ、ｈ、およびｊの和は、１以上である。
【請求項１１】
式（４）において、Ｐ１、Ｐ２、およびＰ３が式（Ｐ−１）から式（Ｐ−５）で表される重合性基から選択された基である少なくとも１つの化合物を含有する液晶組成物の、請求項１０に記載の光スイッチング素子における使用。
2020140191.tif 000052
式（Ｐ−１）から式（Ｐ−５）において、Ｍ１、Ｍ２、およびＭ３は、水素、フッ素、炭素数１から５のアルキル、または少なくとも１つの水素がフッ素または塩素で置き換えられた炭素数１から５のアルキルである。
【請求項１２】
第一添加物として式（４−１）から式（４−２９）で表される重合性化合物から選択された少なくとも１つの化合物を含有する液晶組成物の、請求項１から１１のいずれか１項に記載の光スイッチング素子における使用。
2020140191.tif 000053
2020140191.tif 000054
2020140191.tif 000055
式（４−１）から式（４−２９）において、Ｓｐ１、Ｓｐ２、およびＳｐ３は、単結合、または炭素数１から１０のアルキレンであり、このアルキレンにおいて、少なくとも１つの−ＣＨ２−は、−Ｏ−、−ＣＯＯ−、−ＯＣＯ−、または−ＯＣＯＯ−で置き換えられてもよく、少なくとも１つの−ＣＨ２ＣＨ２−は、−ＣＨ＝ＣＨ−または−Ｃ≡Ｃ−で置き換えられてもよく、これらの基において、少なくとも１つの水素は、フッ素または塩素で置き換えられてもよく；Ｐ４、Ｐ５、およびＰ６は、式（Ｐ−１）から式（Ｐ−３）で表される基から選択された重合性基であり：
2020140191.tif 000056
式（Ｐ−１）から式（Ｐ−３）において、Ｍ１、Ｍ２、およびＭ３は、水素、フッ素、炭素数１から５のアルキル、または少なくとも１つの水素がフッ素または塩素で置き換えられた炭素数１から５のアルキルである。
【請求項１３】
第一添加物の割合が０．０３％から１０％の範囲である液晶組成物の、請求項１０から１２のいずれか１項に記載の光スイッチング素子における使用。
【請求項１４】
ネマチック相の上限温度が７０℃以上であり、波長５８９ｎｍにおける光学異方性（２５℃で測定）が０．０７以上であり、そして周波数１ｋＨｚにおける誘電率異方性（２５℃で測定）が２以上または−２以下である液晶組成物の、請求項１から１３のいずれか１項に記載の光スイッチング素子における使用。
【請求項１５】
光スイッチング素子用の、請求項１から１４のいずれか１項に記載された液晶組成物。
【請求項１６】
２枚の基板を有し、２枚の基板の少なくとも一方がメタ・サーフェス（meta-surface）を有し、２枚の基板のあいだに請求項１から１４のいずれか１項に記載の液晶組成物を有する光スイッチング素子。
【請求項１７】
請求項１から１４のいずれか１項に記載の液晶組成物を有する光スイッチング素子の、ライダー技術への使用。
【発明の詳細な説明】
【技術分野】
【０００１】
本発明は、液晶組成物、この組成物を有する光スイッチング素子などに関する。
【背景技術】
【０００２】
ライダー（ＬＩＤＡＲ；Laser Imaging Detection and Ranging）は、光を用いたリモートセンシング技術の１つである。これは、レーザー光の照射により発生する散乱光を測定し、遠距離にある対象までの距離やその対象の性質を分析する方法である（特許文献１）。ライダーは、地質学や気象学などの分野で活用されていたが、その観測精度の高さから、自動運転の分野においても注目されている。
【０００３】
特許文献１の段落００２７には、「１つの実施形態において、電気的に調節可能な物質は、液晶物質である」の記載がある。ここでは、光スイッチング素子への液晶物質（すなわち、液晶組成物）の利用が示唆されている。この素子は、光信号の開閉（オン・オフ）をしたり、振り分けたりする素子である。この素子は、光信号を電気信号に変換することなく、光のまま経路を切り替えるので、電子回路におけるスイッチに相当する。そこで、ライダーのような技術に用いる光スイッチング素子に適した液晶組成物について検討した。
【先行技術文献】
【特許文献】
【０００４】
【特許文献１】国際公開第２０１８−１５６６４３号公報
【特許文献２】国際公開第２０１８−１５６６８８号公報
【発明の概要】
【発明が解決しようとする課題】
【０００５】
本発明の課題は、ネマチック相の高い上限温度、ネマチック相の低い下限温度、液晶相の広い温度範囲、小さな粘度、大きな光学異方性、正または負に大きな誘電率異方性、大きな比抵抗、光に対する高い安定性、熱に対する高い安定性、大きな弾性定数のような特性の少なくとも１つを充足する液晶組成物の使用である。別の課題は、これらの特性の少なくとも２つのあいだで適切なバランスを有する液晶組成物の使用である。別の課題は、このような組成物を有する光スイッチング素子の使用である。別の目的は、短い応答時間、大きな電圧保持率、低いしきい値電圧、大きなコントラスト比、長い寿命のような特性を有する光スイッチング素子の使用である。
【課題を解決するための手段】
【０００６】
本発明は、第一成分として式（１）で表される化合物から選択された少なくとも１つの化合物を含有し、電圧変化によってリタデーションが０からλ／２の範囲で変動する液晶組成物の、光スイッチング素子における使用などに関する。
2020140191.tif 000002
式（１）において、Ｒ１およびＲ２は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａおよび環Ｂは、１，４−シクロヘキシレン、１，４−フェニレン、２−フルオロ−１，４−フェニレン、または２，５−ジフルオロ−１，４−フェニレンであり；Ｚ１は、単結合、エチレン、ビニレン、メチレンオキシ、またはカルボニルオキシであり；ａは、１、２、または３である。
【発明の効果】
【０００７】
本発明の長所は、ネマチック相の高い上限温度、ネマチック相の低い下限温度、液晶相の広い温度範囲、小さな粘度、大きな光学異方性、正または負に大きな誘電率異方性、大きな比抵抗、光に対する高い安定性、熱に対する高い安定性、大きな弾性定数のような特性の少なくとも１つを充足する液晶組成物の使用である。別の長所は、これらの特性の少なくとも２つのあいだで適切なバランスを有する液晶組成物の使用である。別の長所は、このような組成物を有する光スイッチング素子の使用である。別の目的は、短い応答時間、大きな電圧保持率、低いしきい値電圧、大きなコントラスト比、長い寿命のような特性を有する光スイッチング素子の使用である。
【発明を実施するための形態】
【０００８】
この明細書における用語の使い方は次のとおりである。「液晶組成物」および「液晶表示素子」の用語をそれぞれ「組成物」および「素子」と略すことがある。「液晶表示素子」は液晶表示パネルおよび液晶表示モジュールの総称である。「液晶性化合物」は、ネマチック相、スメクチック相のような液晶相を有する化合物および液晶相を有しないが、ネマチック相の温度範囲、粘度、誘電率異方性のような特性を調節する目的で組成物に混合される化合物の総称である。この化合物は、例えば１，４−シクロヘキシレンや１，４−フェニレンのような六員環を有し、その分子（液晶分子）は棒状（rod like）である。「重合性化合物」は、組成物中に重合体を生成させる目的で添加する化合物である。アルケニルを有する液晶性化合物は、その意味では重合性化合物に分類されない。
【０００９】
「液晶組成物」は、複数の液晶性化合物を混合することによって調製される。この液晶組成物に、光学活性化合物や重合性化合物のような添加物が必要に応じて添加される。液晶性化合物の割合は、添加物を添加した場合であっても、添加物を含まない液晶組成物に基づいた質量百分率（質量％）で表される。添加物の割合は、添加物を含まない液晶組成物に基づいた質量百分率で表される。すなわち、液晶性化合物や添加物の割合は、液晶性化合物の全量に基づいて算出される。重合開始剤および重合禁止剤の割合は、重合性化合物の全量に基づいて算出される。なお、「質量％」の「質量」は、省略することがある。
【００１０】
「ネマチック相の上限温度」を「上限温度」と略すことがある。「ネマチック相の下限温度」を「下限温度」と略すことがある。「誘電率異方性を上げる」の表現は、誘電率異方性が正である組成物のときは、その値が正に増加することを意味し、誘電率異方性が負である組成物のときは、その値が負に増加することを意味する。「電圧保持率が大きい」は、素子が初期段階において室温だけでなく上限温度に近い温度でも大きな電圧保持率を有し、そして長時間使用したあと室温だけでなく上限温度に近い温度でも大きな電圧保持率を有することを意味する。組成物や素子の特性が経時変化試験によって検討されることがある。
【００１１】
2020140191.tif 000003
上記の化合物（１ｚ）を例にして説明する。式（１ｚ）において、六角形で囲んだαおよびβの記号はそれぞれ環αおよび環βに対応し、六員環、縮合環のような環を表す。添え字‘ｘ’が２のとき、２つの環αが存在する。２つの環αが表す２つの基は、同一であってもよく、または異なってもよい。このルールは、添え字‘ｘ’が２より大きいとき、任意の２つの環αに適用される。このルールは、結合基Ｚのような、他の記号にも適用される。環βの一辺を横切る斜線は、環β上の任意の水素が置換基（−Ｓｐ−Ｐ）で置き換えられてもよいことを表す。添え字‘ｙ’は置き換えられた置換基の数を示す。添え字‘ｙ’が０のとき、そのような置き換えはない。添え字‘ｙ’が２以上のとき、環β上には複数の置換基（−Ｓｐ−Ｐ）が存在する。この場合にも、「同一であってもよく、または異なってもよい」のルールが適用される。なお、このルールは、Ｒａの記号を複数の化合物に用いた場合にも適用される。
【００１２】
式（１ｚ）において、例えば、「ＲａおよびＲｂは、アルキル、アルコキシ、またはアルケニルである」のような表現は、ＲａおよびＲｂが独立して、アルキル、アルコキシ、およびアルケニルの群から選択されることを意味する。ここで、Ｒａによって表される基とＲｂによって表される基が同一であってもよく、または異なってもよい。
【００１３】
式（１ｚ）で表される化合物から選択された少なくとも１つの化合物を「化合物（１ｚ）」と略すことがある。「化合物（１ｚ）」は、式（１ｚ）で表される１つの化合物、２つの化合物の混合物、または３つ以上の化合物の混合物を意味する。他の式で表される化合物についても同様である。「式（１ｚ）および式（２ｚ）で表される化合物から選択された少なくとも１つの化合物」の表現は、化合物（１ｚ）および化合物（２ｚ）の群から選択された少なくとも１つの化合物を意味する。
【００１４】
「少なくとも１つの‘Ａ’」の表現は、‘Ａ’の数は任意であることを意味する。「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できる。「少なくとも１つの−ＣＨ２−は−Ｏ−で置き換えられてもよい」の表現が使われることがある。この場合、−ＣＨ２−ＣＨ２−ＣＨ２−は、隣接しない−ＣＨ２−が−Ｏ−で置き換えられることによって−Ｏ−ＣＨ２−Ｏ−に変換されてもよい。しかしながら、隣接した−ＣＨ２−が−Ｏ−で置き換えられることはない。この置き換えでは−Ｏ−Ｏ−ＣＨ２−（ペルオキシド）が生成するからである。
【００１５】
液晶性化合物のアルキルは、直鎖状または分岐状であり、環状アルキルを含まない。直鎖状アルキルは、分岐状アルキルよりも好ましい。これらのことは、アルコキシ、アルケニルのような末端基についても同様である。１，４−シクロヘキシレンに関する立体配置は、上限温度を上げるためにシスよりもトランスが好ましい。２−フルオロ−１，４−フェニレンは左右非対称であるから、左向き（Ｌ）および右向き（Ｒ）が存在する。
2020140191.tif 000004
テトラヒドロピラン−２，５−ジイルのような二価基においても同様である。カルボニルオキシのような結合基（−ＣＯＯ−または−ＯＣＯ−）も同様である。
【００１６】
本発明は、下記の項などである。
【００１７】
項１．  第一成分として式（１）で表される化合物から選択された少なくとも１つの化合物を含有する液晶組成物の、電圧変化によってリタデーションが０からλ／２の範囲で変動する光スイッチング素子における使用。
2020140191.tif 000005
式（１）において、Ｒ１およびＲ２は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ａおよび環Ｂは、１，４−シクロヘキシレン、１，４−フェニレン、２−フルオロ−１，４−フェニレン、または２，５−ジフルオロ−１，４−フェニレンであり；Ｚ１は、単結合、エチレン、ビニレン、メチレンオキシ、またはカルボニルオキシであり；ａは、１、２、または３である。
【００１８】
項２．  第一成分として式（１−１）から式（１−１３）で表される化合物から選択された少なくとも１つの化合物を含有する液晶組成物の、項１に記載の光スイッチング素子における使用。
2020140191.tif 000006
式（１−１）から式（１−１３）において、Ｒ１およびＲ２は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【００１９】
項３．  第一成分の割合が１０％から９０％の範囲である液晶組成物の、項１または２に記載の光スイッチング素子における使用。
【００２０】
項４．  第二成分として式（２）で表される化合物から選択された少なくとも１つの化合物を含有する液晶組成物の、項１から３のいずれか１項に記載の光スイッチング素子における使用。
2020140191.tif 000007
式（２）において、Ｒ３は、炭素数１から１２のアルキル、炭素数１から１２のアルコキシ、または炭素数２から１２のアルケニルであり；環Ｃは、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルであり；Ｚ２は、単結合、エチレン、ビニレン、メチレンオキシ、カルボニルオキシ、またはジフルオロメチレンオキシであり；Ｘ１およびＸ２は、水素またはフッ素であり；Ｙ１は、フッ素、塩素、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシであり；ｂは、１、２、３、または４である。
【００２１】
項５．  第二成分として式（２−１）から式（２−３５）で表される化合物から選択された少なくとも１つの化合物を含有する液晶組成物の、項１から４のいずれか１項に記載の光スイッチング素子における使用。
2020140191.tif 000008
【００２２】
2020140191.tif 000009
【００２３】
2020140191.tif 000010
【００２４】
2020140191.tif 000011
式（２−１）から式（２−３５）において、Ｒ３は、炭素数１から１２のアルキル、炭素数１から１２のアルコキシ、または炭素数２から１２のアルケニルである。
【００２５】
項６．  第二成分の割合が１０％から９０％の範囲である液晶組成物の、項４または５に記載の光スイッチング素子における使用。
【００２６】
項７．  第三成分として式（３）で表される化合物から選択された少なくとも１つの化合物を含有する液晶組成物の、項１から６のいずれか１項に記載の光スイッチング素子における使用。
2020140191.tif 000012
式（３）において、Ｒ４およびＲ５は、水素、炭素数１から１２のアルキル、炭素数１から１２のアルコキシ、炭素数２から１２のアルケニル、または炭素数２から１２のアルケニルオキシであり；環Ｄおよび環Ｆは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｅは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；Ｚ３およびＺ４は、単結合、エチレン、ビニレン、メチレンオキシ、またはカルボニルオキシであり；ｃは、０、１、２、または３であり、ｄは、０または１であり、そしてｃおよびｄの和は、３以下である。
【００２７】
項８．  第三成分として式（３−１）から式（３−３５）で表される化合物から選択された少なくとも１つの化合物を含有する液晶組成物の、項１から７のいずれか１項に記載の光スイッチング素子における使用。
2020140191.tif 000013
【００２８】
2020140191.tif 000014
【００２９】
2020140191.tif 000015
【００３０】
2020140191.tif 000016
式（３−１）から式（３−３５）において、Ｒ４およびＲ５は、水素、炭素数１から１２のアルキル、炭素数１から１２のアルコキシ、炭素数２から１２のアルケニル、または炭素数２から１２のアルケニルオキシである。
【００３１】
項９．  第三成分の割合が１０％から９０％の範囲である液晶組成物の、項７または８に記載の光スイッチング素子における使用。
【００３２】
項１０．  第一添加物として式（４）で表される重合性化合物から選択された少なくとも１つの化合物を含有する液晶組成物の、項１から９のいずれか１項に記載の光スイッチング素子における使用。
2020140191.tif 000017
式（４）において、環Ｊおよび環Ｌは、シクロヘキシル、シクロヘキセニル、フェニル、１−ナフチル、２−ナフチル、テトラヒドロピラン−２−イル、１，３−ジオキサン−２−イル、ピリミジン−２−イル、またはピリジン−２−イルであり、これらの環において、少なくとも１つの水素は、フッ素、塩素、炭素数１から１２のアルキル、炭素数１から１２のアルコキシ、または少なくとも１つの水素がフッ素または塩素で置き換えられた炭素数１から１２のアルキルで置き換えられてもよく；環Ｋは、１，４−シクロヘキシレン、１，４−シクロヘキセニレン、１，４−フェニレン、ナフタレン−１，２−ジイル、ナフタレン−１，３−ジイル、ナフタレン−１，４−ジイル、ナフタレン−１，５−ジイル、ナフタレン−１，６−ジイル、ナフタレン−１，７−ジイル、ナフタレン−１，８−ジイル、ナフタレン−２，３−ジイル、ナフタレン−２，６−ジイル、ナフタレン−２，７−ジイル、テトラヒドロピラン−２，５−ジイル、１，３−ジオキサン−２，５−ジイル、ピリミジン−２，５−ジイル、またはピリジン−２，５−ジイルであり、これらの環において、少なくとも１つの水素は、フッ素、塩素、炭素数１から１２のアルキル、炭素数１から１２のアルコキシ、または少なくとも１つの水素がフッ素または塩素で置き換えられた炭素数１から１２のアルキルで置き換えられてもよく；Ｚ５およびＺ６は、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２ＣＨ２−は、−ＣＨ＝ＣＨ−、−Ｃ（ＣＨ３）＝ＣＨ−、−ＣＨ＝Ｃ（ＣＨ３）−、または−Ｃ（ＣＨ３）＝Ｃ（ＣＨ３）−で置き換えられてもよく、これらの基において、少なくとも１つの水素は、フッ素または塩素で置き換えられてもよく；Ｐ１、Ｐ２、およびＰ３は、重合性基であり；Ｓｐ１、Ｓｐ２、およびＳｐ３は、単結合または炭素数１から１０のアルキレンであり、このアルキレンにおいて、少なくとも１つの−ＣＨ２−は、−Ｏ−、−ＣＯＯ−、−ＯＣＯ−、または−ＯＣＯＯ−で置き換えられてもよく、少なくとも１つの−ＣＨ２ＣＨ２−は、−ＣＨ＝ＣＨ−または−Ｃ≡Ｃ−で置き換えられてもよく、これらの基において、少なくとも１つの水素は、フッ素または塩素で置き換えられてもよく；ｆは、０、１、または２であり；ｇ、ｈ、およびｊは、０、１、２、３、または４であり、そしてｇ、ｈ、およびｊの和は、１以上である。
【００３３】
項１１．  式（４）において、Ｐ１、Ｐ２、およびＰ３が式（Ｐ−１）から式（Ｐ−５）で表される重合性基から選択された基である少なくとも１つの化合物を含有する液晶組成物の、項１０に記載の光スイッチング素子における使用。
2020140191.tif 000018
式（Ｐ−１）から式（Ｐ−５）において、Ｍ１、Ｍ２、およびＭ３は、水素、フッ素、炭素数１から５のアルキル、または少なくとも１つの水素がフッ素または塩素で置き換えられた炭素数１から５のアルキルである。
【００３４】
項１２．  第一添加物として式（４−１）から式（４−２９）で表される重合性化合物から選択された少なくとも１つの化合物を含有する液晶組成物の、項１から１１のいずれか１項に記載の光スイッチング素子における使用。
2020140191.tif 000019
【００３５】
2020140191.tif 000020
【００３６】
2020140191.tif 000021
式（４−１）から式（４−２９）において、Ｓｐ１、Ｓｐ２、およびＳｐ３は、単結合、または炭素数１から１０のアルキレンであり、このアルキレンにおいて、少なくとも１つの−ＣＨ２−は、−Ｏ−、−ＣＯＯ−、−ＯＣＯ−、または−ＯＣＯＯ−で置き換えられてもよく、少なくとも１つの−ＣＨ２ＣＨ２−は、−ＣＨ＝ＣＨ−または−Ｃ≡Ｃ−で置き換えられてもよく、これらの基において、少なくとも１つの水素は、フッ素または塩素で置き換えられてもよく；Ｐ４、Ｐ５、およびＰ６は、式（Ｐ−１）から式（Ｐ−３）で表される基から選択された重合性基であり：
2020140191.tif 000022
式（Ｐ−１）から式（Ｐ−３）において、Ｍ１、Ｍ２、およびＭ３は、水素、フッ素、炭素数１から５のアルキル、または少なくとも１つの水素がフッ素または塩素で置き換えられた炭素数１から５のアルキルである。
【００３７】
項１３．  第一添加物の割合が０．０３％から１０％の範囲である液晶組成物の、項１０から１２のいずれか１項に記載の光スイッチング素子における使用。
【００３８】
項１４．  ネマチック相の上限温度が７０℃以上であり、波長５８９ｎｍにおける光学異方性（２５℃で測定）が０．０７以上であり、そして周波数１ｋＨｚにおける誘電率異方性（２５℃で測定）が２以上または−２以下である液晶組成物の、項１から１３のいずれか１項に記載の光スイッチング素子における使用。
【００３９】
項１５．  光スイッチング素子用の、項１から１４のいずれか１項に記載された液晶組成物。
【００４０】
項１６．  ２枚の基板を有し、２枚の基板の少なくとも一方がメタ・サーフェス（meta-surface）を有し、２枚の基板のあいだに項１から１４のいずれか１項に記載の液晶組成物を有する光スイッチング素子。
【００４１】
項１７．  項１から１４のいずれか１項に記載の液晶組成物を有する光スイッチング素子の、ライダー技術への使用。
【００４２】
本発明は、次の項も含む。（ａ）第二添加物として、光学活性化合物、酸化防止剤、紫外線吸収剤、消光剤、色素、消泡剤、重合開始剤、および重合禁止剤の少なくとも１つを含有する上記の液晶組成物の、光スイッチング素子における使用。（ｂ）上記の重合性化合物とは異なる重合性化合物を含有する上記の液晶組成物の、光スイッチング素子における使用。
【００４３】
本発明は、次の項も含む。（ｃ）項２に記載の化合物（１−１）を第一成分における主成分として含有する組成物の、上記の光スイッチング素子における使用。なお、主成分は、混合物の中で最も大きい割合を占める成分を意味する。例えば、４０％の化合物（Ｉ）、３０％の化合物（ＩＩ）、および３０％の化合物（ＩＩＩ）の混合物において、主成分は、化合物（Ｉ）である。成分が化合物（Ｉ）のみであるときも、化合物（Ｉ）は主成分と呼ばれる。（ｄ）光学異方性が０．２５以上である組成物の、上記の光スイッチング素子における使用。
【００４４】
本発明は、次の項も含む。（ｅ）光学活性化合物、酸化防止剤、紫外線吸収剤、消光剤、色素、消泡剤、重合性化合物、重合開始剤、重合禁止剤のような添加物から選択された１つの化合物、２つの化合物、または３つ以上の化合物を含有する上記の組成物を有する光スイッチング素子。（ｆ）化合物（４）とは異なる重合性化合物を含有する上記の組成物を有する光スイッチング素子。（ｇ）上記の組成物を有し、この組成物中の重合性化合物が重合している光スイッチング素子。（ｈ）上記の組成物を有する素子を光スイッチング素子としての使用。（ｉ）ネマチック相を有する組成物として、上記の組成物の、光スイッチング素子における使用。
【００４５】
本発明は、次の項も含む。（ｊ）キラルネマチック相を有する組成物として、上記の組成物の、光スイッチング素子における使用。（ｋ）スメクチックＡ相またはスメクチックＣ相を有する組成物として、上記の組成物の、光スイッチング素子における使用。（ｌ）キラルスメクチックＣ相を有する組成物として、上記の組成物の、光スイッチング素子における使用。（ｍ）キラルスメクチックＣＡ相を有する組成物として、上記の組成物の、光スイッチング素子における使用。（ｎ）２枚の基板の一方にメタ・サーフェス（meta-surface）を有し、２枚の基板のあいだに上記の液晶組成物を有する光スイッチング素子。（ｏ）上記の光スイッチング素子の、ライダー（ＬＩＤＡＲ）技術への使用。
【００４６】
本発明で使用される光スイッチング素子を説明する。
【００４７】
偏光板は、特定方向に偏光した光だけを通過させる素子である。ワイヤーグリッド偏光子に光を通すと直線偏光になる。これに対し、波長板は、光が通過する際に光の偏光状態を変える素子である。１／２波長板は、入射した直線偏光にリタデーション（λ／２）を与える。水平の直線偏光は、垂直の直線偏光に変換される。１／２波長板は、円偏光の回転方向を反対回りにすることもできる。１／４波長板は、直線偏光を円偏光に変える。その逆も可能である。ここでは、波長板の代わりに、液晶の特性を利用した光スイッチング素子を用いる。
【００４８】
光スイッチング素子は、電極を有する２枚のガラス基板のあいだに液晶組成物を挟持した構造を有する。この組成物は光学異方性を有するので、素子に光を通過させたとき、リタデーション（位相差）が生じる。この組成物が光学異方性（Δｎ）を有し、基板の間隔がｄである場合、リタデーションは、Δｎ×ｄによって定義される。光学異方性には、電圧依存性がある。そこで、素子に印加する電圧を変化させることによって、リタデーションを調整することができる。したがって、この素子は、光信号をオン・オフする機能に加えて、波長板の機能をも有する。
【００４９】
光スイッチング素子に適する光の波長は範囲が広い。好ましい光は、可視光線（０．３８〜０．７８μｍ）、近赤外線（０．７２〜２．５μｍ）またはミリ波（１〜１０ｍｍ）である。このような光を素子に照射するとき、電圧変化によってリタデーションが０からλ／２の範囲で変動する。リタデーションは、少なくともこの範囲内で変動する。
【００５０】
光スイッチング素子において、２枚のガラス基板の一方をメタ・サーフェス（meta-surface）を有する基板に置き換えてもよい。特許文献２、段落００６９を参照のこと。メタ・サーフェスは、自然界には存在しない反射特性をもつ人工表面である。入射光はメタ・サーフェスによって反射される。素子に印加する電圧を変化させることによって反射光の角度を調整することができる。液晶組成物の光学異方性には電圧依存性があるからである。
【００５１】
本発明で使用される組成物を次の順で説明する。第一に、組成物の構成を説明する。第二に、成分化合物の主要な特性、およびこの化合物が組成物や素子に及ぼす主要な効果を説明する。第三に、組成物における成分化合物の組合せ、好ましい割合、およびその根拠を説明する。第四に、成分化合物の好ましい形態を説明する。第五に、好ましい成分化合物を示す。第六に、組成物に添加してもよい添加物を説明する。第七に、成分化合物の合成法を説明する。最後に、組成物の用途を説明する。
【００５２】
第一に、組成物の構成を説明する。この組成物は、複数の液晶性化合物を含有する。この組成物は、添加物を含有してもよい。添加物は、光学活性化合物、酸化防止剤、紫外線吸収剤、消光剤、色素、消泡剤、重合性化合物、重合開始剤、重合禁止剤、極性化合物などである。この組成物は、液晶性化合物の観点から組成物Ａと組成物Ｂに分類される。組成物Ａは、化合物（１）、化合物（２）、および化合物（３）から選択された液晶性化合物の他に、その他の液晶性化合物、添加物などをさらに含有してもよい。「その他の液晶性化合物」は、化合物（１）、化合物（２）、および化合物（３）とは異なる液晶性化合物である。このような化合物は、特性をさらに調整する目的で組成物に混合される。
【００５３】
組成物Ｂは、実質的に化合物（１）、化合物（２）、および化合物（３）から選択された液晶性化合物のみからなる。「実質的に」は、組成物Ｂが添加物を含有してもよいが、その他の液晶性化合物を含有しないことを意味する。組成物Ｂは組成物Ａに比較して成分の数が少ない。コストを下げるという観点から、組成物Ｂは組成物Ａよりも好ましい。その他の液晶性化合物を混合することによって特性をさらに調整できるという観点から、組成物Ａは組成物Ｂよりも好ましい。
【００５４】
第二に、成分化合物の主要な特性、およびこの化合物が組成物や素子に及ぼす主要な効果を説明する。成分化合物の主要な特性を表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類であり、０（ゼロ）は、Ｓよりも小さいことを意味する。
【００５５】
2020140191.tif 000023
【００５６】
成分化合物の主要な効果は次のとおりである。化合物（１）は、粘度を下げる、または上限温度を上げる。化合物（２）は、正の誘電率異方性を上げる。化合物（３）は、負の誘電率異方性を上げる。化合物（４）は、重合性であるから重合によって重合体を与える。この重合体は液晶分子の配向を安定化するので、素子の応答時間を短縮する。
【００５７】
第三に、組成物における成分化合物の組合せ、好ましい割合、およびその根拠を説明する。正の誘電率異方性を有する組成物は、化合物（１）に化合物（２）を混合することによって調製する。組成物の弾性定数を調整する、または素子の電圧−透過率曲線を調整する目的で、この組成物に少量の化合物（３）を添加してもよい。一方、負の誘電率異方性を有する組成物は、化合物（１）に化合物（３）を混合することによって調製する。組成物の弾性定数を調整する、または素子の電圧−透過率曲線を調整する目的で、この組成物に少量の化合物（２）を添加してもよい。これらの組成物に、必要に応じてその他の液晶性化合物を添加してもよい。
【００５８】
化合物（１）の好ましい割合は、上限温度を上げるために、または粘度を下げるために約１０％以上であり、誘電率異方性を上げるために約９０％以下である。さらに好ましい割合は約２０％から約８０％の範囲である。特に好ましい割合は約３０％から約７０％の範囲である。
【００５９】
化合物（２）の好ましい割合は、正の誘電率異方性を上げるために約１０％以上であり、下限温度を下げるために約９０％以下である。さらに好ましい割合は約２０％から約８０％の範囲である。特に好ましい割合は約３０％から約７０％の範囲である。
【００６０】
化合物（３）の好ましい割合は、負の誘電率異方性を上げるために約１０％以上であり、下限温度を下げるために約９０％以下である。さらに好ましい割合は約２０％から約８０％の範囲である。特に好ましい割合は約３０％から約７０％の範囲である。
【００６１】
化合物（４）は、高分子支持配向（polymer sustained alignment；ＰＳＡ）型の素子に適合させる目的で、組成物に添加される。化合物（４）の好ましい割合は、液晶分子を配向させるために約０．０３％以上であり、素子の表示不良を防ぐために約１０％以下である。さらに好ましい割合は、約０．１％から約２％の範囲である。特に好ましい割合は、約０．２％から約１％の範囲である。
【００６２】
第四に、成分化合物の好ましい形態を説明する。式（１）、式（２）、および式（３）において、Ｒ１およびＲ２は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。好ましいＲ１またはＲ２は、粘度を下げるために炭素数２から１２のアルケニルであり、光や熱に対する安定性を上げるために炭素数１から１２のアルキルである。Ｒ３は、炭素数１から１２のアルキル、炭素数１から１２のアルコキシ、または炭素数２から１２のアルケニルである。好ましいＲ３は、光や熱に対する安定性を上げるために炭素数１から１２のアルキルである。Ｒ４およびＲ５は、水素、炭素数１から１２のアルキル、炭素数１から１２のアルコキシ、炭素数２から１２のアルケニル、または炭素数２から１２のアルケニルオキシである。好ましいＲ４またはＲ５は、光や熱に対する安定性を上げるために炭素数１から１２のアルキルであり、誘電率異方性を上げるために炭素数１から１２のアルコキシである。
【００６３】
好ましいアルキルは、メチル、エチル、プロピル、ブチル、ペンチル、ヘキシル、ヘプチル、またはオクチルである。さらに好ましいアルキルは、粘度を下げるためにメチル、エチル、プロピル、ブチル、またはペンチルである。
【００６４】
好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
【００６５】
好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。
【００６６】
好ましいアルケニルオキシは、ビニルオキシ、アリルオキシ、３−ブテニルオキシ、３−ペンテニルオキシ、または４−ペンテニルオキシである。粘度を下げるために、さらに好ましいアルケニルオキシは、アリルオキシまたは３−ブテニルオキシである。
【００６７】
少なくとも１つの水素がフッ素または塩素で置き換えられたアルキルの好ましい例は、フルオロメチル、２−フルオロエチル、３−フルオロプロピル、４−フルオロブチル、５−フルオロペンチル、６−フルオロヘキシル、７−フルオロヘプチル、または８−フルオロオクチルである。さらに好ましい例は、誘電率異方性を上げるために２−フルオロエチル、３−フルオロプロピル、４−フルオロブチル、または５−フルオロペンチルである。
【００６８】
少なくとも１つの水素がフッ素または塩素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、粘度を下げるために２，２−ジフルオロビニルまたは４，４−ジフルオロ−３−ブテニルである。
【００６９】
環Ａおよび環Ｂは、１，４−シクロヘキシレン、１，４−フェニレン、２−フルオロ−１，４−フェニレン、または２，５−ジフルオロ−１，４−フェニレンである。好ましい環Ａまたは環Ｂは、粘度を下げるために、または上限温度を上げるために、１，４-シクロヘキシレンであり、下限温度を下げるために１，４−フェニレンである。
【００７０】
環Ｃは、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルである。好ましい環Ｃは、上限温度を上げるために１，４−シクロヘキシレンであり、光学異方性を上げるために１，４−フェニレンであり、誘電率異方性を上げるために２，６−ジフルオロ−１，４−フェニレンである。環Ｃにおけるテトラヒドロピラン−２，５−ジイルは、
2020140191.tif 000024
または
2020140191.tif 000025
であり、好ましくは
2020140191.tif 000026
である。
【００７１】
環Ｄおよび環Ｆは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルである。「少なくとも１つの水素がフッ素または塩素で置き換えられた１，４−フェニレン」の好ましい例は、２−フルオロ−１，４−フェニレン、２，３−ジフルオロ−１，４−フェニレンまたは２−クロロ−３−フルオロ−１，４−フェニレンである。好ましい環Ｄまたは環Ｆは、粘度を下げるために１，４−シクロヘキシレンであり、誘電率異方性を上げるためにテトラヒドロピラン−２，５−ジイルであり、光学異方性を上げるために１，４−フェニレンである。環Ｄおよび環Ｆにおけるテトラヒドロピラン−２，５−ジイルは、好ましくは
2020140191.tif 000027
である。
【００７２】
環Ｅは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル（ＦＬＦ４）、４，６−ジフルオロジベンゾフラン−３，７−ジイル（ＤＢＦＦ２）、４，６−ジフルオロジベンゾチオフェン−３，７−ジイル（ＤＢＴＦ２）、または１，１，６，７−テトラフルオロインダン−２，５−ジイル（ＩｎＦ４）である。
2020140191.tif 000028
好ましい環Ｅは、粘度を下げるために２，３−ジフルオロ−１，４−フェニレンであり、光学異方性を下げるために２−クロロ−３−フルオロ−１，４−フェニレンであり、誘電率異方性を上げるために４，６−ジフルオロジベンゾチオフェン−３，７−ジイルである。
【００７３】
Ｚ１は、単結合、エチレン、ビニレン、メチレンオキシ、またはカルボニルオキシである。好ましいＺ１は、粘度を下げるために単結合である。Ｚ２は、単結合、エチレン、ビニレン、メチレンオキシ、カルボニルオキシ、またはジフルオロメチレンオキシである。好ましいＺ２は、粘度を下げるために単結合であり、正の誘電率異方性を上げるためにジフルオロメチレンオキシである。Ｚ３およびＺ４は、単結合、エチレン、ビニレン、メチレンオキシ、またはカルボニルオキシである。好ましいＺ３またはＺ４は、粘度を下げるために単結合であり、下限温度を下げるためにエチレンであり、負の誘電率異方性を上げるためにメチレンオキシである。
【００７４】
メチレンオキシのような二価基は、左右非対称である。メチレンオキシにおいて、−ＣＨ２Ｏ−は−ＯＣＨ２−よりも好ましい。カルボニルオキシにおいて、−ＣＯＯ−は−ＯＣＯ−よりも好ましい。ジフルオロメチレンオキシにおいて、−ＣＦ２Ｏ−は−ＯＣＦ２−よりも好ましい。
【００７５】
Ｘ１およびＸ２は、水素またはフッ素である。好ましいＸ１またはＸ２は、正の誘電率異方性を上げるためにフッ素である。
【００７６】
Ｙ１は、フッ素、塩素、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシである。好ましいＹ１は、下限温度を下げるためにフッ素である。少なくとも１つの水素がフッ素または塩素で置き換えられたアルキルの好ましい例は、トリフルオロメチルである。少なくとも１つの水素がフッ素または塩素で置き換えられたアルケニルオキシの好ましい例は、トリフルオロビニルオキシである。
【００７７】
ａは、１、２、または３である。好ましいａは、粘度を下げるために１であり、上限温度を上げるために２または３である。ｂは、１、２、３、または４である。好ましいｂは、正の誘電率異方性を上げるために２または３である。ｃは、０、１、２、または３であり、ｄは、０または１であり、そしてｃおよびｄの和は、３以下である。好ましいｃは、粘度を下げるために１であり、上限温度を上げるために２または３である。好ましいｄは、粘度を下げるために０であり、下限温度を下げるために１である。
【００７８】
式（４）において、Ｐ１、Ｐ２、およびＰ３は、重合性基である。好ましいＰ１、Ｐ２、またはＰ３は、式（Ｐ−１）から式（Ｐ−５）で表される重合性基から選択された基である。さらに好ましいＰ１、Ｐ２、またはＰ３は、基（Ｐ−１）または基（Ｐ−２）である。特に好ましい基（Ｐ−１）は、−ＯＣＯ−ＣＨ＝ＣＨ２または−ＯＣＯ−Ｃ（ＣＨ３）＝ＣＨ２である。基（Ｐ−１）から基（Ｐ−５）の波線は、結合する位置を示す。
2020140191.tif 000029
【００７９】
基（Ｐ−１）から基（Ｐ−５）において、Ｍ１、Ｍ２、およびＭ３は、水素、フッ素、炭素数１から５のアルキル、または少なくとも１つの水素がフッ素または塩素で置き換えられた炭素数１から５のアルキルである。好ましいＭ１、Ｍ２、またはＭ３は、反応性を上げるために水素またはメチルである。さらに好ましいＭ１はメチルであり、さらに好ましいＭ２またはＭ３は水素である。
【００８０】
式（４−１）から式（４−２９）において、Ｐ４、Ｐ５、およびＰ６は、式（Ｐ−１）から式（Ｐ−３）で表される基である。好ましいＰ４、Ｐ５、またはＰ６は、基（Ｐ−１）または基（Ｐ−２）である。さらに好ましい基（Ｐ−１）は、−ＯＣＯ−ＣＨ＝ＣＨ２または−ＯＣＯ−Ｃ（ＣＨ３）＝ＣＨ２である。基（Ｐ−１）から基（Ｐ−３）の波線は、結合する位置を示す。
2020140191.tif 000030
【００８１】
式（４）において、Ｓｐ１、Ｓｐ２、およびＳｐ３は、単結合または炭素数１から１０のアルキレンであり、このアルキレンにおいて、少なくとも１つの−ＣＨ２−は、−Ｏ−、−ＣＯＯ−、−ＯＣＯ−、または−ＯＣＯＯ−で置き換えられてもよく、少なくとも１つの−ＣＨ２ＣＨ２−は、−ＣＨ＝ＣＨ−または−Ｃ≡Ｃ−で置き換えられてもよく、これらの基において、少なくとも１つの水素は、フッ素または塩素で置き換えられてもよい。好ましいＳｐ１、Ｓｐ２、またはＳｐ３は、単結合、−ＣＨ２ＣＨ２−、−ＣＨ２Ｏ−、−ＯＣＨ２−、−ＣＯＯ−、−ＯＣＯ−、−ＣＯ−ＣＨ＝ＣＨ−、または−ＣＨ＝ＣＨ−ＣＯ−である。さらに好ましいＳｐ１、Ｓｐ２、またはＳｐ３は、単結合である。
【００８２】
環Ｊおよび環Ｌは、シクロヘキシル、シクロヘキセニル、フェニル、１−ナフチル、２−ナフチル、テトラヒドロピラン−２−イル、１，３−ジオキサン−２−イル、ピリミジン−２−イル、またはピリジン−２−イルであり、これらの環において、少なくとも１つの水素は、フッ素、塩素、炭素数１から１２のアルキル、炭素数１から１２のアルコキシ、または少なくとも１つの水素がフッ素または塩素で置き換えられた炭素数１から１２のアルキルで置き換えられてもよい。好ましい環Ｊまたは環Ｌは、フェニルである。環Ｋは、１，４−シクロヘキシレン、１，４−シクロヘキセニレン、１，４−フェニレン、ナフタレン−１，２−ジイル、ナフタレン−１，３−ジイル、ナフタレン−１，４−ジイル、ナフタレン−１，５−ジイル、ナフタレン−１，６−ジイル、ナフタレン−１，７−ジイル、ナフタレン−１，８−ジイル、ナフタレン−２，３−ジイル、ナフタレン−２，６−ジイル、ナフタレン−２，７−ジイル、テトラヒドロピラン−２，５−ジイル、１，３−ジオキサン−２，５−ジイル、ピリミジン−２，５−ジイル、またはピリジン−２，５−ジイルであり、これらの環において、少なくとも１つの水素は、フッ素、塩素、炭素数１から１２のアルキル、炭素数１から１２のアルコキシ、または少なくとも１つの水素がフッ素または塩素で置き換えられた炭素数１から１２のアルキルで置き換えられてもよい。好ましい環Ｋは、１，４−フェニレンまたは２−フルオロ−１，４−フェニレンである。
【００８３】
Ｚ５およびＺ６は、単結合または炭素数１から１０のアルキレンであり、このアルキレンにおいて、少なくとも１つの−ＣＨ２−は、−Ｏ−、−ＣＯ−、−ＣＯＯ−、または−ＯＣＯ−で置き換えられてもよく、少なくとも１つの−ＣＨ２ＣＨ２−は、−ＣＨ＝ＣＨ−、−Ｃ（ＣＨ３）＝ＣＨ−、−ＣＨ＝Ｃ（ＣＨ３）−、または−Ｃ（ＣＨ３）＝Ｃ（ＣＨ３）−で置き換えられてもよく、これらの基において、少なくとも１つの水素は、フッ素または塩素で置き換えられてもよい。好ましいＺ５またはＺ６は、単結合、−ＣＨ２ＣＨ２−、−ＣＨ２Ｏ−、−ＯＣＨ２−、−ＣＯＯ−、または−ＯＣＯ−である。さらに好ましいＺ５またはＺ６は、単結合である。
【００８４】
ｆは、０、１、または２である。好ましいｆは、０または１である。ｇ、ｈ、およびｊは、０、１、２、３、または４であり、そしてｇ、ｈ、およびｊの和は、１以上である。好ましいｇ、ｈ、またはｊは、１または２である。
【００８５】
第五に、光スイッチング素子用に好ましい成分化合物を示す。好ましい化合物（１）は、項２に記載の化合物（１−１）から化合物（１−１３）である。これらの化合物において、第一成分の少なくとも１つが、化合物（１−１）、化合物（１−３）、化合物（１−５）、化合物（１−６）、化合物（１−７）、または化合物（１−８）が好ましい。第一成分の少なくとも２つが、化合物（１−１）および化合物（１−５）、化合物（１−１）および化合物（１−６）、化合物（１−１）および化合物（１−７）、化合物（１−１）および化合物（１−８）、化合物（１−３）および化合物（１−５）、化合物（１−３）および化合物（１−６）、化合物（１−３）および化合物（１−７）、または化合物（１−３）および化合物（１−８）の組合せであることが好ましい。
【００８６】
好ましい化合物（２）は、項５に記載の化合物（２−１）から化合物（２−３５）である。これらの化合物において、第二成分の少なくとも１つが、化合物（２−４）、化合物（２−１２）、化合物（２−１４）、化合物（２−１５）、化合物（２−１７）、化合物（２−１８）、化合物（２−２３）、化合物（２−２４）、化合物（２−２７）、化合物（２−２９）、または化合物（２−３０）であることが好ましい。第二成分の少なくとも２つが、化合物（２−１２）および化合物（２−１５）、化合物（２−１４）および化合物（２−２７）、化合物（２−１８）および化合物（２−２４）、化合物（２−１８）および化合物（２−２９）、化合物（２−２４）および化合物（２−２９）、または化合物（２−２９）および化合物（２−３０）の組み合わせであることが好ましい。
【００８７】
好ましい化合物（３）は、項８に記載の化合物（３−１）から化合物（３−３５）である。これらの化合物において、第三成分の少なくとも１つが、化合物（３−１）、化合物（３−３）、化合物（３−６）、化合物（３−８）、化合物（３−１０）、化合物（３−１４）、または化合物（３−３４）であることが好ましい。第三成分の少なくとも２つが、化合物（３−１）および化合物（３−８）、化合物（３−１）および化合物（３−１４）、化合物（３−３）および化合物（３−８）、化合物（３−３）および化合物（３−１４）、化合物（３−３）および化合物（３−３４）、化合物（３−６）および化合物（３−８）、化合物（３−６）および化合物（３−１０）、または化合物（３−６）および化合物（３−１４）の組合せであることが好ましい。
【００８８】
好ましい化合物（４）は、項１２に記載の化合物（４−１）から化合物（４−２９）である。これらの化合物において、第一添加物の少なくとも１つが、化合物（４−１）、化合物（４−２）、化合物（４−２４）、化合物（４−２５）、化合物（４−２６）、または化合物（４−２７）であることが好ましい。第一添加物の少なくとも２つが、化合物（４−１）および化合物（４−２）、化合物（４−１）および化合物（４−１８）、化合物（４−２）および化合物（４−２４）、化合物（４−２）および化合物（４−２５）、化合物（４−２）および化合物（４−２６）、化合物（４−２５）および化合物（４−２６）、または化合物（４−１８）および化合物（４−２４）の組合せであることが好ましい。
【００８９】
大きな光学異方性の観点から好ましい化合物を示す。この化合物が１，４−フェニレンを有するとき、光学異方性が比較的大きい。この化合物が２つの１，４−フェニレンを有するとき、光学異方性が大きい。これらの化合物において、１，４−シクロヘキシレンは少ない方が好ましい。１，４−フェニレンのような環を２つ有する化合物よりも、３つ以上有する化合物がこのましい。三重結合を有する化合物は、化合物（１）、化合物（２）、および化合物（３）とは異なるが、大きな光学異方性の観点から好ましい。
【００９０】
大きな光学異方性の観点から好ましい化合物を優先的に使用することによって、約０．２５以上または約０．２７以上または約０．３０以上の光学異方性を有する組成物を調製することができる。好ましい化合物（１）は、化合物（１−３）、化合物（１−６）、化合物（１−８）、または化合物（１−１３）である。好ましい化合物（２）は、化合物（２−１５）、化合物（２−１６）、化合物（２−２１）、化合物（２−２２）、または化合物（２−２９）である。好ましい化合物（３）は、化合物（３−１４）、化合物（３−１６）、または化合物（３−１９）である。
【００９１】
第六に、組成物に添加してもよい添加物を説明する。このような添加物は、光学活性化合物、酸化防止剤、紫外線吸収剤、消光剤、色素、消泡剤、重合性化合物、重合開始剤、重合禁止剤、極性化合物などである。液晶分子のらせん構造を誘起してねじれ角を与える目的で光学活性化合物が組成物に添加される。このような化合物の例は、化合物（５−１）から化合物（５−５）である。光学活性化合物の好ましい割合は約５％以下である。さらに好ましい割合は約０．０１％から約２％の範囲である。
【００９２】
2020140191.tif 000031
【００９３】
大気中での加熱による比抵抗の低下を防止するために、または素子を長時間使用したあと、室温だけではなく上限温度に近い温度でも大きな電圧保持率を維持するために、化合物（６−１）から化合物（６−３）のような酸化防止剤を組成物に添加してもよい。
2020140191.tif 000032
【００９４】
揮発性が小さい化合物は、素子を長時間使用したあと、室温だけではなく上限温度に近い温度でも大きな電圧保持率を維持するのに有効である。酸化防止剤の好ましい割合は、その効果を得るために約５０ｐｐｍ以上であり、上限温度を下げないように、または下限温度を上げないように約６００ｐｐｍ以下である。さらに好ましい割合は、約１００ｐｐｍから約３００ｐｐｍの範囲である。
【００９５】
紫外線吸収剤の好ましい例は、ベンゾフェノン誘導体、ベンゾエート誘導体、トリアゾール誘導体などである。立体障害のあるアミンのような光安定剤も好ましい。光安定剤の好ましい例は、化合物（７−１）から化合物（７−１６）などである。これらの吸収剤や安定剤における好ましい割合は、その効果を得るために約５０ｐｐｍ以上であり、上限温度を下げないように、または下限温度を上げないために約１００００ｐｐｍ以下である。さらに好ましい割合は約１００ｐｐｍから約１００００ｐｐｍの範囲である。
【００９６】
2020140191.tif 000033
【００９７】
2020140191.tif 000034
【００９８】
消光剤は、液晶性化合物が吸収した光エネルギーを受容し、熱エネルギーに変換することにより、液晶性化合物の分解を防止する化合物である。消光剤の好ましい例は、化合物（８−１）から化合物（８−７）である。これらの消光剤における好ましい割合は、その効果を得るために約５０ｐｐｍ以上であり、下限温度を上げないために約２００００ｐｐｍ以下である。さらに好ましい割合は約１００ｐｐｍから約１００００ｐｐｍの範囲である。
【００９９】
2020140191.tif 000035
【０１００】
ＧＨ（guest host）モードの素子に適合させるために、アゾ系色素、アントラキノン系色素などのような二色性色素（dichroic dye）を組成物に添加してもよい。色素の好ましい割合は、約０．０１％から約１０％の範囲である。泡立ちを防ぐために、ジメチルシリコーンオイル、メチルフェニルシリコーンオイルなどの消泡剤が組成物に添加される。消泡剤の好ましい割合は、その効果を得るために約１ｐｐｍ以上であり、表示不良を防ぐために約１０００ｐｐｍ以下である。さらに好ましい割合は、約１ｐｐｍから約５００ｐｐｍの範囲である。
【０１０１】
高分子支持配向型の素子に適合させるために重合性化合物が用いられる。化合物（４）はこの目的に適している。化合物（４）と共に化合物（４）とは異なる重合性化合物を組成物に添加してもよい。このような重合性化合物の好ましい例は、アクリレート、メタクリレート、ビニル化合物、ビニルオキシ化合物、プロペニルエーテル、エポキシ化合物（オキシラン、オキセタン）、ビニルケトンなどの化合物である。さらに好ましい例は、アクリレートまたはメタクリレートの誘導体である。
【０１０２】
化合物（４）のような重合性化合物は紫外線照射により重合する。光重合開始剤などの適切な開始剤存在下で重合させてもよい。重合のための適切な条件、開始剤の適切なタイプ、および適切な量は、当業者には既知であり、文献に記載されている。例えば光開始剤であるＩｒｇａｃｕｒｅ６５１（登録商標；ＢＡＳＦ）、Ｉｒｇａｃｕｒｅ１８４（登録商標；ＢＡＳＦ）、またはＤａｒｏｃｕｒ１１７３（登録商標；ＢＡＳＦ）がラジカル重合に対して適切である。光重合開始剤の好ましい割合は、重合性化合物の全量に基づいて約０．１％から約５％の範囲である。さらに好ましい割合は約１％から約３％の範囲である。
【０１０３】
化合物（４）のような重合性化合物を保管するとき、重合を防止するために重合禁止剤を添加してもよい。重合性化合物は、通常は重合禁止剤を除去しないまま組成物に添加される。重合禁止剤の例は、ヒドロキノン、メチルヒドロキノンのようなヒドロキノン誘導体、４−ｔ−ブチルカテコール、４-メトキシフェノール、フェノチアジンなどである。
【０１０４】
第七に、成分化合物の合成法を説明する。これらの化合物は既知の方法によって合成できる。合成法を例示する。化合物（１−１）は、特開昭５９−１７６２２１号公報に記載された方法で合成する。化合物（２−１８）は、特開平１０−２５１１８６号公報に記載された方法で合成する。化合物（３−１）は、特表平２−５０３４４１号公報に記載された方法で合成する。酸化防止剤は市販されている。化合物（６−１）は、アルドリッチ（Sigma-Aldrich Corporation）から入手できる。化合物（６−２）などは、米国特許３６６０５０５号明細書に記載された方法によって合成する。
【０１０５】
合成法を記載しなかった化合物は、オーガニック・シンセシス（Organic Syntheses, John Wiley & Sons, Inc）、オーガニック・リアクションズ（Organic Reactions, John Wiley & Sons, Inc）、コンプリヘンシブ・オーガニック・シンセシス（Comprehensive Organic Synthesis, Pergamon Press）、新実験化学講座（丸善）などの成書に記載された方法によって合成できる。組成物は、このようにして得た化合物から公知の方法によって調製される。例えば、成分化合物を混合し、そして加熱によって互いに溶解させる。
【０１０６】
最後に、組成物の用途を説明する。この組成物は主として、約−１０℃以下の下限温度、約７０℃以上の上限温度、そして約０．０７から約０．２０の範囲の光学異方性を有する。成分化合物の割合を制御することによって、またはその他の液晶性化合物を混合することによって、約０．０８から約０．２５の範囲の光学異方性を有する組成物を調製してもよい。好ましい組成物は大きな光学異方性を有する。約０．２５以上または約０．２７以上または約０．３０以上の光学異方性を有する組成物を調製してもよい。大きな光学異方性を有する組成物は、大きな光学異方性を有する化合物を優先的に使用することによって調製される。このような組成物を有する光スイッチング素子は大きな電圧保持率を有する。
【０１０７】
この光スイッチング素子は、液晶相を示す組成物を有する。この液晶相は、ネマチック相、キラルネマチック（コレステリック）相、スメクチックＡ相、スメクチックＣ相、キラルスメクチックＣ相、またはキラルスメクチックＣＡ相などである。ネマチック液晶組成物は光スイッチング素子に適する。ネマチック液晶組成物に光学活性化合物を添加することによって、キラルネマチック（コレステリック）液晶組成物が生じる。このキラルネマチック液晶組成物を光スイッチング素子に使用してもよい。同様に、スメクチックＡ液晶組成物またはスメクチックＣ液晶組成物を光スイッチング素子に使用してもよい。キラルスメクチックＣ液晶組成物およびキラルスメクチックＣＡ液晶組成物をそれぞれ強誘電液晶素子および反強誘電液晶素子に使用してもよい。これらの素子は、照射する方向を変えながら、周囲を走査する目的に使用してもよい。この素子には、機械的な駆動部分はない。この素子は、電気的に駆動できるという長所を有する。したがって、この素子はライダー（ＬＩＤＡＲ）技術などに有用である。
【実施例】
【０１０８】
実施例によって本発明をさらに詳しく説明する。本発明は、これらの実施例に制限されない。実施例では、組成物（Ｍ１）、組成物（Ｍ２）などを記載する。実施例では、組成物（Ｍ１）と組成物（Ｍ２）との混合物は、記載されていない。しかしながら、この混合物も開示されているとみなすことにする。実施例から選択された少なくとも２つの組成物の混合物も開示されているとみなすことにする。合成した化合物は、ＮＭＲ分析などの方法によって同定した。化合物、組成物および素子の特性は、下記の方法によって測定した。
【０１０９】
ＮＭＲ分析：測定には、ブルカーバイオスピン社製のＤＲＸ−５００を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。
【０１１０】
ガスクロマト分析：測定には島津製作所製のＧＣ−１４Ｂ型ガスクロマトグラフを用いた。キャリアーガスはヘリウム（２ｍＬ／分）である。試料気化室を２８０℃に、検出器（ＦＩＤ）を３００℃に設定した。成分化合物の分離には、Agilent Technologies Inc.製のキャピラリカラムＤＢ−１（長さ３０ｍ、内径０．３２ｍｍ、膜厚０．２５μｍ；固定液相はジメチルポリシロキサン；無極性）を用いた。このカラムは、２００℃で２分間保持したあと、５℃／分の割合で２８０℃まで昇温した。試料はアセトン溶液（０．１％）に調製したあと、その１μＬを試料気化室に注入した。記録計は島津製作所製のＣ−Ｒ５Ａ型Chromatopac、またはその同等品である。得られたガスクロマトグラムは、成分化合物に対応するピークの保持時間およびピークの面積を示した。
【０１１１】
試料を希釈するための溶媒は、クロロホルム、ヘキサンなどを用いてもよい。成分化合物を分離するために、次のキャピラリカラムを用いてもよい。Agilent Technologies Inc.製のＨＰ−１（長さ３０ｍ、内径０．３２ｍｍ、膜厚０．２５μｍ）、Restek Corporation製のＲｔｘ−１（長さ３０ｍ、内径０．３２ｍｍ、膜厚０．２５μｍ）、SGE International Pty. Ltd製のＢＰ−１（長さ３０ｍ、内径０．３２ｍｍ、膜厚０．２５μｍ）。化合物ピークの重なりを防ぐ目的で島津製作所製のキャピラリカラムＣＢＰ１−Ｍ５０−０２５（長さ５０ｍ、内径０．２５ｍｍ、膜厚０．２５μｍ）を用いてもよい。
【０１１２】
組成物に含有される液晶性化合物の割合は、次のような方法で算出してよい。液晶性化合物の混合物をガスクロマトグラフィー（ＦＩＤ）で分析する。ガスクロマトグラムにおけるピークの面積比は液晶性化合物の割合に相当する。上に記載したキャピラリカラムを用いたときは、各々の液晶性化合物の補正係数を１とみなしてよい。したがって、液晶性化合物の割合は、ピークの面積比から算出することができる。
【０１１３】
測定試料：組成物やこの組成物を有する素子の特性を測定するときは、組成物をそのまま試料として用いた。化合物の特性を測定するときは、この化合物（１５％）を母液晶（８５％）に混合することによって測定用の試料を調製した。測定によって得られた値から外挿法によって化合物の特性値を算出した。（外挿値）＝｛（試料の測定値）−０．８５×（母液晶の測定値）｝／０．１５。この割合でスメクチック相（または結晶）が２５℃で析出するときは、化合物と母液晶の割合を１０％：９０％、５％：９５％、１％：９９％の順に変更した。この外挿法によって化合物に関する上限温度、光学異方性、粘度、および誘電率異方性の値を求めた。
【０１１４】
正の誘電率異方性を有する化合物については、下記の母液晶Ａを用いた。
2020140191.tif 000036
【０１１５】
負の誘電率異方性を有する化合物については、下記の母液晶Ｂを用いた。
2020140191.tif 000037
【０１１６】
化合物（１）の誘電率異方性は、ほぼ０（ゼロ）である。このような化合物については、母液晶Ａまたは母液晶Ｂのいずれかを用いた。
【０１１７】
測定方法：特性の測定は下記の方法で行った。これらの多くは、社団法人電子情報技術産業協会（Japan Electronics and Information Technology Industries Association；ＪＥＩＴＡという）で審議制定されるＪＥＩＴＡ規格（ＪＥＩＴＡ・ＥＤ−２５２１Ｂ）に記載された方法、またはこれを修飾した方法であった。測定に用いたＴＮ素子には、薄膜トランジスター（ＴＦＴ）を取り付けなかった。
【０１１８】
（１）ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。
【０１１９】
（２）ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と略すことがある。
【０１２０】
（３）粘度（バルク粘度；η；２０℃で測定；ｍＰａ・ｓ）：測定には東京計器株式会社製のＥ型回転粘度計を用いた。
【０１２１】
（４ａ）粘度（回転粘度；γ１；２５℃で測定；ｍＰａ・ｓ；誘電率異方性が負の試料）：測定には、東陽テクニカ株式会社の回転粘性率測定システムＬＣＭ−２型を用いた。２枚のガラス基板の間隔（セルギャップ）が１０μｍのＶＡ素子に試料を入れた。この素子に矩形波（５５Ｖ、１ｍｓ）を印加した。この印加によって発生した過渡電流（transient current）のピーク電流（peak current）とピーク時間（peak time）を測定した。これらの測定値および誘電率異方性を用いて、回転粘度の値を得た。誘電率異方性は、測定（６）に記載された方法で測定した。
【０１２２】
（４ｂ）粘度（回転粘度；γ１；２５℃で測定；ｍＰａ・ｓ；誘電率異方性が正の試料）：測定は、M. Imai et al., Molecular Crystals and Liquid Crystals, Vol. 259, 37 (1995)に記載された方法に従った。ツイスト角が０°であり、そして２枚のガラス基板の間隔（セルギャップ）が５μｍであるＴＮ素子に試料を入れた。この素子に１６Ｖから１９．５Ｖの範囲で０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とM. Imaiらの論文中の４０頁に記載の計算式（１０）とから回転粘度の値を得た。この計算で必要な誘電率異方性の値は、この回転粘度を測定した素子を用い、下に記載した方法で求めた。
【０１２３】
（５）光学異方性（屈折率異方性；Δｎ；２５℃で測定）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。光学異方性の値は、Δｎ＝ｎ‖−ｎ⊥、の式から計算した。
【０１２４】
（６ａ）誘電率異方性（Δε；２５℃で測定；誘電率異方性が負の試料）：誘電率異方性の値は、Δε＝ε‖−ε⊥、の式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。
【０１２５】
（６ｂ）誘電率異方性（Δε；２５℃で測定；誘電率異方性が正の試料）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。
【０１２６】
（７ａ）しきい値電圧（Ｖｔｈ；２５℃で測定；Ｖ；誘電率異方性が負の試料）：測定には大塚電子株式会社製のＬＣＤ５１００型輝度計を用いた。光源はハロゲンランプであった。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧で表した。
【０１２７】
（７ｂ）しきい値電圧（Ｖｔｈ；２５℃で測定；Ｖ；誘電率異方性が正の試料）：測定には大塚電子株式会社製のＬＣＤ５１００型輝度計を用いた。光源はハロゲンランプであった。２枚のガラス基板の間隔（セルギャップ）が０．４５／Δｎ（μｍ）であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧で表した。
【０１２８】
（８）電圧保持率（ＶＨＲ−１；２５℃で測定；％）：測定に用いたＴＮ素子はポリイミド配向膜を有し、そして２枚のガラス基板の間隔（セルギャップ）は５μｍであった。この素子は試料を入れたあと紫外線で硬化する接着剤で密閉した。誘電率異方性が負の試料では、ＴＮ素子にパルス電圧（５Ｖで６０マイクロ秒）を印加して充電した。誘電率異方性が正の試料では、ＴＮ素子にパルス電圧（１Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。
【０１２９】
（９）電圧保持率（ＶＨＲ−２；６０℃で測定；％）：２５℃の代わりに、６０℃で測定した以外は、測定（８）と同じ手順で電圧保持率を測定した。得られた値をＶＨＲ−２で表した。
【０１３０】
（１０）電圧保持率（ＶＨＲ−３；２５℃で測定；％）：紫外線を照射したあと、電圧保持率を測定し、紫外線に対する安定性を評価した。測定に用いたＴＮ素子はポリイミド配向膜を有し、そしてセルギャップは５μｍであった。この素子に試料を入れ、光を２０分間照射した。光源は超高圧水銀ランプＵＳＨ−５００Ｄ（ウシオ電機製）であり、素子と光源の間隔は２０ｃｍであった。ＶＨＲ−３の測定では、１６．７ミリ秒のあいだ減衰する電圧を測定した。大きなＶＨＲ−３を有する組成物は紫外線に対して大きな安定性を有する。ＶＨＲ−３は９０％以上が好ましく、９５％以上がさらに好ましい。
【０１３１】
（１１）電圧保持率（ＶＨＲ−４；２５℃で測定；％）：試料を入れたＴＮ素子を１２０℃の恒温槽内で２０時間加熱したあと、電圧保持率を測定し、熱に対する安定性を評価した。ＶＨＲ−４の測定では、１６．７ミリ秒のあいだ減衰する電圧を測定した。大きなＶＨＲ−４を有する組成物は熱に対して大きな安定性を有する。
【０１３２】
（１２ａ）応答時間（τ；２５℃で測定；ｍｓ；誘電率異方性が負の試料）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が４μｍであり、ラビング方向がアンチパラレルであるノーマリーブラックモード（normally black mode）のＶＡ素子に試料を入れた。この素子を紫外線で硬化する接着剤を用いて密閉した。この素子に矩形波（６０Ｈｚ、１０Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。応答時間は透過率９０％から１０％に変化するのに要した時間（立ち下がり時間；fall time；ミリ秒）で表した。
【０１３３】
（１２ｂ）応答時間（τ；２５℃で測定；ｍｓ；誘電率異方性が正の試料）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が５．０μｍであり、ツイスト角が８０度であるノーマリーホワイトモード（normally white mode）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。立ち上がり時間（τｒ：rise time；ミリ秒）は、透過率が９０％から１０％に変化するのに要した時間である。立ち下がり時間（τｆ：fall time；ミリ秒）は透過率１０％から９０％に変化するのに要した時間である。応答時間は、このようにして求めた立ち上がり時間と立ち下がり時間との和で表した。
【０１３４】
（１３）比抵抗（ρ；２５℃で測定；Ωｃｍ）：電極を備えた容器に試料１．０ｍＬを入れた。この容器に直流電圧（１０Ｖ）を印加し、１０秒後の直流電流を測定した。比抵抗は次の式から算出した。（比抵抗）＝｛（電圧）×（容器の電気容量）｝／｛（直流電流）×（真空の誘電率）｝。
【０１３５】
（１４）線残像（Line Image Sticking Parameter；ＬＩＳＰ；％）：表示素子に電気的なストレスを与えることによって線残像を発生させた。線残像のある領域の輝度と残りの領域（参照領域）の輝度を測定した。線残像によって輝度が低下した割合を算出し、この割合によって線残像の大きさを表した。
【０１３６】
（１４−１）輝度の測定：イメージング色彩輝度計（Radiant Zemax社製、PM-1433F-0）を用いて素子の画像を撮影した。この画像をソフトウエア（Prometric 9.1、Radiant Imaging社製）を用いて解析することによって素子の各領域の輝度を算出した。光源は平均輝度 ３５００ ｃｄ／ｍ２のＬＥＤバックライトを用いた。
【０１３７】
（１４−２）ストレス電圧の設定：セルギャップが３．５μｍであり、マトリクス構造を有するＦＦＳ素子（縦４セル×横４セルの１６セル）に試料を入れ、この素子を紫外線で硬化する接着剤を用いて密閉した。偏光軸が直交するように、この素子の上面と下面にそれぞれ偏光板を配置した。この素子に光を照射し、電圧（矩形波、６０Ｈｚ）を印加した。電圧は、０Ｖから７．５Ｖの範囲で０．１Ｖ毎に段階的に増加させ、各電圧での透過光の輝度を測定した。輝度が極大になったときの電圧をＶ２５５と略した。輝度がＶ２５５の２１．６％になったとき（すなわち、１２７階調）の電圧をＶ１２７と略した。
【０１３８】
（１４−３）ストレスの条件：６０℃、２３時間の条件でストレス領域にＶ２５５（矩形波、３０Ｈｚ）を、参照領域に０．５Ｖ（矩形波、３０Ｈｚ）を印加し、チェッカーパターンを表示させた。次に、Ｖ１２７（矩形波、０．２５Ｈｚ）を印加し、露光時間４０００ミリ秒の条件で輝度を測定した。
【０１３９】
（１４−４）線残像の算出：１６セルのうち、中央部の４セル（縦２セル×横２セル）を算出に用いた。この４セルを２５領域（縦５セル×横５セル）に分割した。四隅にある４領域（縦２セル×横２セル）の平均輝度を輝度Ａと略した。２５領域から四隅の領域を除いた領域は、十字形であった。この十字形の領域から中央の交差領域を除いた４領域において、輝度の最小値を輝度Ｂと略した。線残像は次の式から算出した。（線残像）＝（輝度Ａ−輝度Ｂ）／輝度Ａ×１００．線残像は、少ない方が好ましい。
【０１４０】
（１５）拡がり性：添加物の拡がり性は、素子に電圧を印加し、輝度を測定することによって定性的に評価した。輝度の測定は、上記の測定（１４−１）と同様に行った。電圧（Ｖ１２７）の設定は、上記の測定（１４−２）と同様に行った。ただし、ＦＦＳ素子の代わりにＶＡ素子を用いた。輝度は次のように測定した。まず、素子に直流電圧（２Ｖ）を２分間印加した。次に、Ｖ１２７（矩形波、０．０５Ｈｚ）を印加し、露光時間４０００ミリ秒の条件で輝度を測定した。この結果から拡がり性を評価した。
【０１４１】
（１６）弾性定数（Ｋ；２５℃で測定；ｐＮ）：測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。この素子に０Ｖから２０Ｖの電荷を印加し、静電容量および印加電圧を測定した。測定した静電容量（Ｃ）と印加電圧（Ｖ）の値を「液晶デバイスハンドブック」（日刊工業新聞社）、７５頁にある式（２．９８）、式（２．１０１）を用いてフィッティングし、式（２．９９）からＫ１１およびＫ３３の値を得た。次に同１７１頁にある式（３．１８）に、先ほど求めたＫ１１およびＫ３３の値を用いてＫ２２を算出した。弾性定数は、このようにして求めたＫ１１、Ｋ２２、およびＫ３３の平均値で表した。
【０１４２】
（１７）短軸方向における誘電率（ε⊥；２５℃で測定）：２枚のガラス基板の間隔（セルギャップ）が９μｍであり、そしてツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。
【０１４３】
組成物の実施例を以下に示す。成分化合物は、下記の表３の定義に基づいて記号によって表した。表３において、１，４−シクロヘキシレンに関する立体配置はトランスである。記号の後にあるかっこ内の番号は、化合物の番号に対応する。（−）の記号はその他の液晶性化合物を意味する。最後に、組成物の特性値をまとめた。
【０１４４】
2020140191.tif 000038
【０１４５】
［組成物（M１）］
３−ＨＨ−Ｖ                                            （１−１）        ２２％
３−ＨＨ−Ｖ１                                          （１−１）        １０％
５−ＨＢ−Ｏ２                                          （１−２）          ５％
３−ＨＨＥＨ−３                                        （１−４）          ３％
３−ＨＢＢ−２                                          （１−６）          ７％
５−Ｂ（Ｆ）ＢＢ−３                                    （１−７）          ３％
５−ＨＸＢ（Ｆ，Ｆ）−Ｆ                                （２−１）          ３％
３−ＨＨＸＢ（Ｆ，Ｆ）−Ｆ                              （２−４）          ６％
３−ＨＧＢ（Ｆ，Ｆ）−Ｆ                                （２−６）          ３％
３−ＨＢ（Ｆ）Ｂ（Ｆ，Ｆ）−Ｆ                          （２−９）          ５％
３−ＢＢ（Ｆ，Ｆ）ＸＢ（Ｆ，Ｆ）−Ｆ                    （２−１８）        ６％
３−ＨＨＢＢ（Ｆ，Ｆ）−Ｆ                              （２−１９）        ６％
５−ＢＢ（Ｆ）Ｂ（Ｆ，Ｆ）ＸＢ（Ｆ）Ｂ（Ｆ，Ｆ）−Ｆ    （２−３１）        ２％
３−ＢＢ（２Ｆ，３Ｆ）ＸＢ（Ｆ，Ｆ）−Ｆ                （２−３２）        ４％
３−ＨＨＢ（Ｆ，Ｆ）ＸＢ（Ｆ，Ｆ）−Ｆ                  （２）              ４％
３−ＨＢＢ（２Ｆ，３Ｆ）ＸＢ（Ｆ，Ｆ）−Ｆ              （２）              ５％
３−ＨＢ−ＣＬ                                          （２）              ３％
３−ＨＨＢ−ＯＣＦ３                                    （２）              ３％
ＮＩ＝７７．２℃；Ｔｃ＜−２０℃；Δｎ＝０．１０１；Δε＝５．８；Ｖｔｈ＝１．８８Ｖ；η＝１３．７ｍＰａ・ｓ；γ１＝６１．３ｍＰａ・ｓ．
【０１４６】
［組成物（M２）］
２−ＨＨ−５                                            （１−１）          ８％
３−ＨＨ−Ｖ                                            （１−１）        １０％
３−ＨＨ−Ｖ１                                          （１−１）          ７％
４−ＨＨ−Ｖ                                            （１−１）        １０％
４−ＨＨ−Ｖ１                                          （１−１）          ８％
５−ＨＢ−Ｏ２                                          （１−２）          ７％
４−ＨＨＥＨ−３                                        （１−４）          ３％
Ｖ２−ＢＢ（Ｆ）Ｂ−１                                  （１−８）          ３％
５−ＨＸＢ（Ｆ，Ｆ）−Ｆ                                （２−１）          ６％
３−ＨＨＸＢ（Ｆ，Ｆ）−Ｆ                              （２−４）          ６％
Ｖ−ＨＢ（Ｆ）Ｂ（Ｆ，Ｆ）−Ｆ                          （２−９）          ５％
３−ＨＨＢ（Ｆ）Ｂ（Ｆ，Ｆ）−Ｆ                        （２−２０）        ７％
２−ＢＢ（Ｆ）Ｂ（Ｆ，Ｆ）ＸＢ（Ｆ）−Ｆ                （２−２８）        ３％
３−ＢＢ（Ｆ）Ｂ（Ｆ，Ｆ）ＸＢ（Ｆ）−Ｆ                （２−２８）        ３％
４−ＢＢ（Ｆ）Ｂ（Ｆ，Ｆ）ＸＢ（Ｆ）−Ｆ                （２−２８）        ４％
５−ＨＢ−ＣＬ                                          （２）              ５％
１Ｏ１−ＨＢＢＨ−３                                    （−）              ５％
ＮＩ＝７８．５℃；Ｔｃ＜−２０℃；Δｎ＝０．０９５；Δε＝３．４；Ｖｔｈ＝１．５０Ｖ；η＝８．４ｍＰａ・ｓ；γ１＝５４．２ｍＰａ・ｓ．
【０１４７】
［組成物（M３）］
２−ＨＨ−３                                            （１−１）          ８％
３−ＨＨ−Ｖ                                            （１−１）        ２０％
３−ＨＨ−Ｖ１                                          （１−１）          ７％
４−ＨＨ−Ｖ                                            （１−１）          ６％
５−ＨＢ−Ｏ２                                          （１−２）          ５％
Ｖ２−Ｂ２ＢＢ−１                                      （１−９）          ３％
３−ＨＨＥＢＨ−３                                      （１−１１）        ５％
３−ＨＨＥＢＨ−５                                      （１−１１）        ５％
３−ＨＨＥＢ（Ｆ，Ｆ）−Ｆ                              （２−３）          ５％
３−ＨＨＸＢ（Ｆ，Ｆ）−Ｆ                              （２−４）          ７％
５−ＨＢＥＢ（Ｆ，Ｆ）−Ｆ                              （２−１０）        ５％
３−ＢＢ（Ｆ，Ｆ）ＸＢ（Ｆ，Ｆ）−Ｆ                    （２−１８）      １０％
２−ＨＨＢ（Ｆ）Ｂ（Ｆ，Ｆ）−Ｆ                        （２−２０）        ３％
５−ＨＨＢ（Ｆ，Ｆ）ＸＢ（Ｆ，Ｆ）−Ｆ                  （２）              ６％
３−ＨＢＢ（２Ｆ，３Ｆ）ＸＢ（Ｆ，Ｆ）−Ｆ              （２）              ５％
ＮＩ＝９０．３℃；Ｔｃ＜−２０℃；Δｎ＝０．０８８；Δε＝５．４；Ｖｔｈ＝１．６９Ｖ；η＝１３．７ｍＰａ・ｓ；γ１＝６０．６ｍＰａ・ｓ．
【０１４８】
［組成物（M４）］
２−ＨＨ−３                                            （１−１）        １４％
２−ＨＨ−５                                            （１−１）          ４％
３−ＨＨ−Ｖ                                            （１−１）        ２６％
１Ｖ２−ＨＨ−３                                        （１−１）          ５％
１Ｖ２−ＢＢ−１                                        （１−３）          ３％
３−ＨＢ（Ｆ）ＨＨ−２                                  （１−１０）        ４％
５−ＨＢＢ（Ｆ）Ｂ−２                                  （１−１３）        ６％
３−ＢＢ（２Ｆ，５Ｆ）Ｂ−３                            （１）              ３％
３−ＨＧＢ（Ｆ，Ｆ）−Ｆ                                （２−６）          ３％
５−ＧＨＢ（Ｆ，Ｆ）−Ｆ                                （２−７）          ４％
３−ＧＢ（Ｆ，Ｆ）ＸＢ（Ｆ，Ｆ）−Ｆ                    （２−１４）        ５％
３−ＢＢ（Ｆ）Ｂ（Ｆ，Ｆ）−ＣＦ３                      （２−１６）        ２％
３−ＨＨＢＢ（Ｆ，Ｆ）−Ｆ                              （２−１９）        ４％
３−ＧＢＢ（Ｆ）Ｂ（Ｆ，Ｆ）−Ｆ                        （２−２２）        ２％
２−ｄｈＢＢ（Ｆ，Ｆ）ＸＢ（Ｆ，Ｆ）−Ｆ                （２−２５）        ４％
３−ＨＧＢ（Ｆ，Ｆ）ＸＢ（Ｆ，Ｆ）−Ｆ                  （２）              ５％
３−ｄｈＢ（Ｆ，Ｆ）Ｂ（Ｆ，Ｆ）ＸＢ（Ｆ）Ｂ（Ｆ，Ｆ）−Ｆ  （２）          ３％
７−ＨＢ（Ｆ，Ｆ）−Ｆ                                  （２）              ３％
ＮＩ＝７８．３℃；Ｔｃ＜−２０℃；Δｎ＝０．０９４；Δε＝５．９；Ｖｔｈ＝１．２５Ｖ；η＝１２．８ｍＰａ・ｓ；γ１＝６１．９ｍＰａ・ｓ．
【０１４９】
［組成物（M５）］
３−ＨＨ−Ｖ                                            （１−１）        ３０％
３−ＨＨ−Ｖ１                                          （１−１）        １０％
１Ｖ２−ＨＨ−３                                        （１−１）          ８％
３−ＨＨ−ＶＦＦ                                        （１−１）          ８％
Ｖ２−ＢＢ−１                                          （１−３）          ２％
５−ＨＢ（Ｆ）ＢＨ−３                                  （１−１２）        ５％
５−ＨＢＢＨ−３                                        （１）              ５％
３−ＨＨＢ（Ｆ，Ｆ）−Ｆ                                （２−２）          ８％
３−ＧＢ（Ｆ）Ｂ（Ｆ，Ｆ）−Ｆ                          （２−１２）        ３％
３−ＢＢ（Ｆ，Ｆ）ＸＢ（Ｆ，Ｆ）−Ｆ                    （２−１８）      １０％
３−ＧＢ（Ｆ）Ｂ（Ｆ，Ｆ）ＸＢ（Ｆ，Ｆ）−Ｆ            （２−２７）        ６％
５−ＧＢ（Ｆ，Ｆ）ＸＢ（Ｆ）Ｂ（Ｆ，Ｆ）−Ｆ            （２）              ５％
ＮＩ＝７６．６℃；Ｔｃ＜−２０℃；Δｎ＝０．０８８；Δε＝５．５；Ｖｔｈ＝１．８１Ｖ；η＝１２．１ｍＰａ・ｓ；γ１＝６０．２ｍＰａ・ｓ．
【０１５０】
［組成物（M６）］
２−ＨＨ−５                                            （１−１）          ５％
３−ＨＨ−Ｖ                                            （１−１）        ３０％
３−ＨＨ−Ｖ１                                          （１−１）          ３％
３−ＨＨ−ＶＦＦ                                        （１−１）        １０％
３−ＨＨＢ−１                                          （１−５）          ４％
３−ＨＨＢ−３                                          （１−５）          ５％
３−ＨＨＢ−Ｏ１                                        （１−５）          ３％
３−ＨＨＥＢＨ−３                                      （１−１１）        ３％
３−ＨＨＥＢＨ−４                                      （１−１１）        ４％
３−ＨＨＥＢＨ−５                                      （１−１１）        ３％
３−ＢＢ（２Ｆ，５Ｆ）Ｂ−３                            （１）              ３％
３−ＢＢ（Ｆ，Ｆ）ＸＢ（Ｆ，Ｆ）−Ｆ                    （２−１８）      １４％
３−ｄｈＢ（Ｆ，Ｆ）Ｂ（Ｆ，Ｆ）ＸＢ（Ｆ）Ｂ（Ｆ，Ｆ）−Ｆ  （２）          ７％
７−ＨＢ（Ｆ，Ｆ）−Ｆ                                  （２）              ６％
ＮＩ＝８２．７℃；Ｔｃ＜−２０℃；Δｎ＝０．０８５；Δε＝５．１；Ｖｔｈ＝１．７０Ｖ；η＝８．０ｍＰａ・ｓ；γ１＝５３．９ｍＰａ・ｓ．
【０１５１】
［組成物（M７）］
２−ＨＨ−５                                            （１−１）          ８％
３−ＨＨ−Ｖ                                            （１−１）        ２８％
４−ＨＨ−Ｖ１                                          （１−１）          ７％
５−ＨＢ−Ｏ２                                          （１−２）          ２％
７−ＨＢ−１                                            （１−２）          ５％
ＶＦＦ−ＨＨＢ−Ｏ１                                    （１−５）          ８％
ＶＦＦ−ＨＨＢ−１                                      （１−５）          ３％
３−ＨＢＢ（Ｆ，Ｆ）−Ｆ                                （２−８）          ５％
５−ＨＢＢ（Ｆ，Ｆ）−Ｆ                                （２−８）          ４％
３−ＢＢ（Ｆ）Ｂ（Ｆ，Ｆ）−Ｆ                          （２−１５）        ３％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）        ５％
３−ＢＢ（Ｆ，Ｆ）ＸＢ（Ｆ）Ｂ（Ｆ，Ｆ）−Ｆ            （２−３０）        ３％
５−ＢＢ（Ｆ）Ｂ（Ｆ，Ｆ）ＸＢ（Ｆ）Ｂ（Ｆ，Ｆ）−Ｆ    （２−３１）        ４％
３−ＨＨ２ＢＢ（Ｆ，Ｆ）−Ｆ                            （２）              ３％
４−ＨＨ２ＢＢ（Ｆ，Ｆ）−Ｆ                            （２）              ３％
３−ＨＢＢ（２Ｆ，３Ｆ）−Ｏ２                          （３−１４）        ２％
２−ＢＢ（２Ｆ，３Ｆ）Ｂ−３                            （３−１９）        ４％
ＮＩ＝８１．９℃；Ｔｃ＜−２０℃；Δｎ＝０．１０９；Δε＝４．８；Ｖｔｈ＝１．７５Ｖ；η＝１３．３ｍＰａ・ｓ；γ１＝５７．４ｍＰａ・ｓ．
【０１５２】
［組成物（M８）］
３−ＨＨ−５                                            （１−１）          ４％
３−ＨＨ−Ｖ                                            （１−１）        ２１％
３−ＨＨ−Ｖ１                                          （１−１）          ３％
４−ＨＨ−Ｖ                                            （１−１）          ４％
１Ｖ２−ＨＨ−３                                        （１−１）          ６％
５−Ｂ（Ｆ）ＢＢ−２                                    （１−７）          ３％
５−Ｂ（Ｆ）ＢＢ−３                                    （１−７）          ２％
３−ＨＨＥＢ（Ｆ，Ｆ）−Ｆ                              （２−３）          ４％
３−ＨＢＥＢ（Ｆ，Ｆ）−Ｆ                              （２−１０）        ３％
５−ＨＢＥＢ（Ｆ，Ｆ）−Ｆ                              （２−１０）        ３％
３−ＢＢ（Ｆ）Ｂ（Ｆ，Ｆ）−Ｆ                          （２−１５）        ３％
３−ＨＢＢＸＢ（Ｆ，Ｆ）−Ｆ                            （２−２３）        ６％
３−ＧＢ（Ｆ）Ｂ（Ｆ，Ｆ）ＸＢ（Ｆ，Ｆ）−Ｆ            （２−２７）        ５％
４−ＧＢ（Ｆ）Ｂ（Ｆ，Ｆ）ＸＢ（Ｆ，Ｆ）−Ｆ            （２−２７）        ５％
５−ＨＨＢ（Ｆ，Ｆ）ＸＢ（Ｆ，Ｆ）−Ｆ                  （２）              ３％
３−ＨＧＢ（Ｆ，Ｆ）ＸＢ（Ｆ，Ｆ）−Ｆ                  （２）              ４％
５−ＨＥＢ（Ｆ，Ｆ）−Ｆ                                （２）              ３％
５−ＨＢ−ＣＬ                                          （２）              ２％
３−ＨＨＢ−ＯＣＦ３                                    （２）              ４％
３−ＨＢ（２Ｆ，３Ｆ）−Ｏ２                            （３−１）          ３％
３−ＢＢ（２Ｆ，３Ｆ）−Ｏ２                            （３−６）          ２％
３−ＨＨＢ（２Ｆ，３Ｆ）−Ｏ２                          （３−８）          ４％
Ｆ３−ＨＨ−Ｖ                                          （−）              ３％
ＮＩ＝７８．１℃；Ｔｃ＜−２０℃；Δｎ＝０．１００；Δε＝６．６；Ｖｔｈ＝１．５０Ｖ；η＝１６．２ｍＰａ・ｓ；γ１＝６１．８ｍＰａ・ｓ．
【０１５３】
［組成物（M９）］
Ｖ−ＨＨ−Ｖ                                            （１−１）        １０％
Ｖ−ＨＨ−２Ｖ                                          （１−１）        ２０％
１Ｖ−ＨＨ−Ｖ                                          （１−１）        １０％
３−ＨＨ−Ｖ                                            （１−１）        １５％
Ｖ２−ＢＢ−１                                          （１−３）          ４％
１−ＢＢ（Ｆ）Ｂ−２Ｖ                                  （１−８）          ７％
２−ＢＢ（Ｆ）Ｂ−２Ｖ                                  （１−８）          ８％
３−ＨＨＥＢ（Ｆ，Ｆ）−Ｆ                              （２−３）          ３％
３−ＨＢＥＢ（Ｆ，Ｆ）−Ｆ                              （２−１０）        ３％
３−ＢＢ（Ｆ，Ｆ）ＸＢ（Ｆ，Ｆ）−Ｆ                    （２−１８）        ４％
３−ＨＨＢ（Ｆ）Ｂ（Ｆ，Ｆ）−Ｆ                        （２−２０）        ３％
３−ＢＢ（Ｆ）Ｂ（Ｆ，Ｆ）ＸＢ（Ｆ，Ｆ）−Ｆ            （２−２９）        ５％
４−ＢＢ（Ｆ）Ｂ（Ｆ，Ｆ）ＸＢ（Ｆ，Ｆ）−Ｆ            （２−２９）        ５％
１Ｏ１−ＨＢＢＨ−５                                    （−）              ３％
ＮＩ=７４．３℃；Ｔｃ≦−２０℃；Δｎ＝０．１１１；Δε＝３．０；Ｖｔｈ＝２．３９Ｖ；η＝１１．０ｍＰａ・ｓ；γ１＝４４．５ｍＰａ・ｓ．
【０１５４】
［組成物（M１０）］
３−ＨＨ−Ｖ                                            （１−１）        １１％
１−ＢＢ−３                                            （１−３）          ６％
３−ＨＨＢ−１                                          （１−５）          ４％
３−ＨＨＢ−Ｏ１                                        （１−５）          ４％
３−ＨＢＢ−２                                          （１−６）          ４％
３−Ｂ（Ｆ）ＢＢ−２                                    （１−７）          ４％
３−ＨＢ（２Ｆ，３Ｆ）−Ｏ４                            （３−１）          ６％
３−Ｈ２Ｂ（２Ｆ，３Ｆ）−Ｏ２                          （３−２）          ８％
３−Ｈ１ＯＢ（２Ｆ，３Ｆ）−Ｏ２                        （３−３）          ５％
３−ＢＢ（２Ｆ，３Ｆ）−Ｏ２                            （３−６）        １０％
２−ＨＨＢ（２Ｆ，３Ｆ）−Ｏ２                          （３−８）          ７％
３−ＨＨＢ（２Ｆ，３Ｆ）−Ｏ２                          （３−８）          ７％
５−ＨＨＢ（２Ｆ，３Ｆ）−Ｏ２                          （３−８）          ７％
２−ＨＢＢ（２Ｆ，３Ｆ）−Ｏ２                          （３−１４）        ４％
３−ＨＢＢ（２Ｆ，３Ｆ）−Ｏ２                          （３−１４）        ７％
５−ＨＢＢ（２Ｆ，３Ｆ）−Ｏ２                          （３−１４）        ６％
ＮＩ＝８７．６℃；Ｔｃ＜−２０℃；Δｎ＝０．１２６；Δε＝−４．５；η＝２５．３ｍＰａ・ｓ．
【０１５５】
［組成物（M１１）］
３−ＨＨ−Ｖ                                            （１−１）        ２７％
３−ＨＨ−Ｖ１                                          （１−１）          ６％
Ｖ−ＨＨＢ−１                                          （１−５）          ５％
３−ＨＢ（２Ｆ，３Ｆ）−Ｏ２                            （３−１）          ５％
５−ＨＢ（２Ｆ，３Ｆ）−Ｏ２                            （３−１）          ７％
３−ＢＢ（２Ｆ，３Ｆ）−Ｏ２                            （３−６）          ８％
３−ＨＨＢ（２Ｆ，３Ｆ）−Ｏ２                          （３−８）          ５％
５−ＨＨＢ（２Ｆ，３Ｆ）−Ｏ２                          （３−８）          ４％
３−ＨＨ１ＯＢ（２Ｆ，３Ｆ）−Ｏ２                      （３−１０）        ５％
２−ＨＢＢ（２Ｆ，３Ｆ）−Ｏ２                          （３−１４）        ３％
３−ＨＢＢ（２Ｆ，３Ｆ）−Ｏ２                          （３−１４）        ９％
４−ＨＢＢ（２Ｆ，３Ｆ）−Ｏ２                          （３−１４）        ４％
５−ＨＢＢ（２Ｆ，３Ｆ）−Ｏ２                          （３−１４）        ８％
２−ＢＢ（２Ｆ，３Ｆ）Ｂ−３                            （３−１９）        ４％
ＮＩ＝８１．２℃；Ｔｃ＜−２０℃；Δｎ＝０．１０７；Δε＝−３．２；η＝１５．５ｍＰａ・ｓ．
【０１５６】
［組成物（M１２）］
４−ＨＨ−Ｖ                                            （１−１）        １５％
３−ＨＨ−Ｖ１                                          （１−１）          ６％
１−ＨＨ−２Ｖ１                                        （１−１）          ６％
３−ＨＨ−２Ｖ１                                        （１−１）          ４％
Ｖ２−ＢＢ−１                                          （１−３）          ５％
１Ｖ２−ＢＢ−１                                        （１−３）          ５％
３−ＨＨＢ−１                                          （１−５）          ３％
３−ＨＢ（Ｆ）ＢＨ−３                                  （１−１２）        ４％
３−Ｈ２Ｂ（２Ｆ，３Ｆ）−Ｏ２                          （３−２）          ７％
３−ＨＨＢ（２Ｆ，３Ｆ）−Ｏ２                          （３−８）          ８％
３−ＨＨ１ＯＢ（２Ｆ，３Ｆ）−Ｏ２                      （３−１０）        ８％
２−ＨｃｈＢ（２Ｆ，３Ｆ）−Ｏ２                        （３−１２）        ８％
３−ＨＤｈＢ（２Ｆ，３Ｆ）−Ｏ２                        （３−１３）        ３％
５−ＨＤｈＢ（２Ｆ，３Ｆ）−Ｏ２                        （３−１３）        ４％
２−ＢＢ（２Ｆ，３Ｆ）Ｂ−３                            （３−１９）        ７％
２−ＢＢ（２Ｆ，３Ｆ）Ｂ−４                            （３−１９）        ７％
ＮＩ＝８８．２℃；Ｔｃ＜−２０℃；Δｎ＝０．１１５；Δε＝−２．１；η＝１８．３ｍＰａ・ｓ．
【０１５７】
［組成物（M１３）］
２−ＨＨ−３                                            （１−１）        １２％
１−ＢＢ−５                                            （１−３）        １２％
３−ＨＨＢ−１                                          （１−５）          ４％
３−ＨＨＢ−Ｏ１                                        （１−５）          ３％
３−ＨＢＢ−２                                          （１−６）          ３％
Ｖ２−Ｈ２Ｂ（２Ｆ，３Ｆ）−Ｏ２                        （３−２）          ８％
Ｖ２−Ｈ１ＯＢ（２Ｆ，３Ｆ）−Ｏ４                      （３−３）          ４％
３−ＢＢ（２Ｆ，３Ｆ）−Ｏ２                            （３−６）          ７％
２−ＨＨＢ（２Ｆ，３Ｆ）−Ｏ２                          （３−８）          ７％
３−ＨＨＢ（２Ｆ，３Ｆ）−Ｏ２                          （３−８）          ７％
３−ＨＨ２Ｂ（２Ｆ，３Ｆ）−Ｏ２                        （３−９）          ７％
５−ＨＨ２Ｂ（２Ｆ，３Ｆ）−Ｏ２                        （３−９）          ４％
Ｖ−ＨＨ２Ｂ（２Ｆ，３Ｆ）−Ｏ２                        （３−９）          ６％
Ｖ２−ＨＢＢ（２Ｆ，３Ｆ）−Ｏ２                        （３−１４）        ５％
Ｖ−ＨＢＢ（２Ｆ，３Ｆ）−Ｏ２                          （３−１４）        ５％
Ｖ−ＨＢＢ（２Ｆ，３Ｆ）−Ｏ４                          （３−１４）        ６％
ＮＩ＝８９．９℃；Ｔｃ＜−２０℃；Δｎ＝０．１２２；Δε＝−４．２；η＝２３．４ｍＰａ・ｓ．
【０１５８】
［組成物（M１４）］
３−ＨＨ−Ｖ                                            （１−１）        ２７％
３−ＨＨ−Ｖ１                                          （１−１）          ６％
Ｖ−ＨＨＢ−１                                          （１−５）          ３％
３−ＨＢ（２Ｆ，３Ｆ）−Ｏ２                            （３−１）          ３％
Ｖ−ＨＢ（２Ｆ，３Ｆ）−Ｏ２                            （３−１）          ３％
Ｖ２−ＨＢ（２Ｆ，３Ｆ）−Ｏ２                          （３−１）          ５％
５−Ｈ２Ｂ（２Ｆ，３Ｆ）−Ｏ２                          （３−２）          ５％
Ｖ２−ＢＢ（２Ｆ，３Ｆ）−Ｏ２                          （３−６）          ３％
１Ｖ２−ＢＢ（２Ｆ，３Ｆ）−Ｏ２                        （３−６）          ３％
３−ＨＨＢ（２Ｆ，３Ｆ）−Ｏ２                          （３−８）          ６％
Ｖ−ＨＨＢ（２Ｆ，３Ｆ）−Ｏ２                          （３−８）          ６％
Ｖ−ＨＨＢ（２Ｆ，３Ｆ）−Ｏ４                          （３−８）          ５％
Ｖ２−ＨＨＢ（２Ｆ，３Ｆ）−Ｏ２                        （３−８）          ４％
Ｖ−ＨＨＢ（２Ｆ，３Ｃｌ）−Ｏ２                        （３−１１）        ３％
Ｖ２−ＨＢＢ（２Ｆ，３Ｆ）−Ｏ２                        （３−１４）        ５％
Ｖ−ＨＢＢ（２Ｆ，３Ｆ）−Ｏ２                          （３−１４）        ４％
Ｖ−ＨＢＢ（２Ｆ，３Ｆ）−Ｏ４                          （３−１４）        ５％
Ｖ２−ＢＢ（２Ｆ，３Ｆ）Ｂ−１                          （３−１９）        ４％
ＮＩ＝７７．１℃；Ｔｃ＜−２０℃；Δｎ＝０．１０１；Δε＝−３．０；η＝１３．９ｍＰａ・ｓ．
【０１５９】
［組成物（M１５）］
２−ＨＨ−３                                            （１−１）        １２％
１−ＢＢ−３                                            （１−３）          ６％
３−ＨＨＢ−１                                          （１−５）          ３％
３−ＨＨＢ−Ｏ１                                        （１−５）          ４％
３−ＨＢＢ−２                                          （１−６）          ６％
３−Ｂ（Ｆ）ＢＢ−２                                    （１−７）          ３％
３−ＨＢ（２Ｆ，３Ｆ）−Ｏ４                            （３−１）          ６％
３−Ｈ２Ｂ（２Ｆ，３Ｆ）−Ｏ２                          （３−２）          ８％
３−Ｈ１ＯＢ（２Ｆ，３Ｆ）−Ｏ２                        （３−３）          ４％
３−ＢＢ（２Ｆ，３Ｆ）−Ｏ２                            （３−６）          ７％
２−ＨＨＢ（２Ｆ，３Ｆ）−Ｏ２                          （３−８）          ６％
３−ＨＨＢ（２Ｆ，３Ｆ）−Ｏ２                          （３−８）        １０％
５−ＨＨＢ（２Ｆ，３Ｆ）−Ｏ２                          （３−８）          ８％
２−ＨＢＢ（２Ｆ，３Ｆ）−Ｏ２                          （３−１４）        ５％
３−ＨＢＢ（２Ｆ，３Ｆ）−Ｏ２                          （３−１４）        ７％
５−ＨＢＢ（２Ｆ，３Ｆ）−Ｏ２                          （３−１４）        ５％
ＮＩ＝９３．０℃；Ｔｃ＜−２０℃；Δｎ＝０．１２４；Δε＝−４．５；η＝２５．０ｍＰａ・ｓ．
【０１６０】
［組成物（M１６）］
３−ＨＨ−Ｖ                                            （１−１）        １５％
３−ＨＨ−Ｖ１                                          （１−１）          ６％
２−ＨＨ−３                                            （１−１）          ９％
３−ＨＨ−５                                            （１−１）          ３％
１Ｖ２−ＨＨ−３                                        （１−１）          ３％
Ｖ−ＨＢ（２Ｆ，３Ｆ）−Ｏ２                            （３−１）          ７％
Ｖ２−ＢＢ（２Ｆ，３Ｆ）−Ｏ２                          （３−６）        １０％
Ｖ−ＨＨＢ（２Ｆ，３Ｆ）−Ｏ１                          （３−８）          ７％
Ｖ−ＨＨＢ（２Ｆ，３Ｆ）−Ｏ２                          （３−８）          ９％
Ｖ２−ＨＨＢ（２Ｆ，３Ｆ）−Ｏ２                        （３−８）          ８％
３−ＨＨ２Ｂ（２Ｆ，３Ｆ）−Ｏ２                        （３−９）          ９％
Ｖ−ＨＢＢ（２Ｆ，３Ｆ）−Ｏ２                          （３−１４）        ８％
Ｖ−ＨＢＢ（２Ｆ，３Ｆ）−Ｏ４                          （３−１４）        ６％
ＮＩ＝８７．５℃；Ｔｃ＜−２０℃；Δｎ＝０．１００；Δε＝−３．４；η＝１８．９ｍＰａ・ｓ．
【０１６１】
［組成物（M１７）］
３−ＨＨ−Ｖ                                            （１−１）        ３３％
Ｖ−ＨＨＢ−１                                          （１−５）          ３％
３−ＨＢ（２Ｆ，３Ｆ）−Ｏ２                            （３−１）          ７％
５−ＨＢ（２Ｆ，３Ｆ）−Ｏ２                            （３−１）          ７％
３−ＢＢ（２Ｆ，３Ｆ）−Ｏ２                            （３−６）          ８％
３−ＨＨＢ（２Ｆ，３Ｆ）−Ｏ２                          （３−８）          ４％
５−ＨＨＢ（２Ｆ，３Ｆ）−Ｏ２                          （３−８）          ５％
３−ＨＨ１ＯＢ（２Ｆ，３Ｆ）−Ｏ２                      （３−１０）        ５％
２−ＨＢＢ（２Ｆ，３Ｆ）−Ｏ２                          （３−１４）        ３％
３−ＨＢＢ（２Ｆ，３Ｆ）−Ｏ２                          （３−１４）        ８％
４−ＨＢＢ（２Ｆ，３Ｆ）−Ｏ２                          （３−１４）        ５％
５−ＨＢＢ（２Ｆ，３Ｆ）−Ｏ２                          （３−１４）        ８％
２−ＢＢ（２Ｆ，３Ｆ）Ｂ−３                            （３−１９）        ４％
ＮＩ＝７６．４℃；Ｔｃ＜−２０℃；Δｎ＝０．１０４；Δε＝−３．２；η＝１５．６ｍＰａ・ｓ．
【０１６２】
［組成物（M１８）］
２−ＨＨ−３                                            （１−１）          ５％
３−ＨＨ−ＶＦＦ                                        （１−１）        ３０％
１−ＢＢ−３                                            （１−３）          ５％
３−ＨＨＢ−１                                          （１−５）          ３％
３−ＨＢＢ−２                                          （１−６）          ３％
２−Ｈ１ＯＢ（２Ｆ，３Ｆ）−Ｏ２                        （３−３）          ６％
３−Ｈ１ＯＢ（２Ｆ，３Ｆ）−Ｏ２                        （３−３）          ４％
３−ＢＢ（２Ｆ，３Ｆ）−Ｏ２                            （３−６）          ３％
２−ＨＨ１ＯＢ（２Ｆ，３Ｆ）−Ｏ２                      （３−１０）      １４％
２−ＨＢＢ（２Ｆ，３Ｆ）−Ｏ２                          （３−１４）        ７％
３−ＨＢＢ（２Ｆ，３Ｆ）−Ｏ２                          （３−１４）      １１％
５−ＨＢＢ（２Ｆ，３Ｆ）−Ｏ２                          （３−１４）        ９％
ＮＩ＝７８．３℃；Ｔｃ＜−２０℃；Δｎ＝０．１０３；Δε＝−３．２；η＝１７．７ｍＰａ・ｓ．
【０１６３】
［組成物（M１９）］
３−ＨＨ−４                                            （１−１）        １４％
Ｖ−ＨＨＢ−１                                          （１−５）        １０％
３−ＨＢＢ−２                                          （１−６）          ７％
Ｖ−ＨＢ（２Ｆ，３Ｆ）−Ｏ２                            （３−１）        １０％
Ｖ２−ＨＢ（２Ｆ，３Ｆ）−Ｏ２                          （３−１）        １０％
２−Ｈ１ＯＢ（２Ｆ，３Ｆ）−Ｏ２                        （３−３）          ３％
３−Ｈ１ＯＢ（２Ｆ，３Ｆ）−Ｏ２                        （３−３）          ３％
２Ｏ−ＢＢ（２Ｆ，３Ｆ）−Ｏ２                          （３−６）          ３％
Ｖ２−ＢＢ（２Ｆ，３Ｆ）−Ｏ２                          （３−６）          ８％
Ｖ２−ＨＨＢ（２Ｆ，３Ｆ）−Ｏ２                        （３−８）          ５％
Ｖ−ＨＨＢ（２Ｆ，３Ｃｌ）−Ｏ２                        （３−１１）        ７％
２−ＨＢＢ（２Ｆ，３Ｆ）−Ｏ２                          （３−１４）        ３％
３−ＨＢＢ（２Ｆ，３Ｆ）−Ｏ２                          （３−１４）        ３％
Ｖ−ＨＢＢ（２Ｆ，３Ｆ）−Ｏ２                          （３−１４）        ６％
Ｖ−ＨＢＢ（２Ｆ，３Ｆ）−Ｏ４                          （３−１４）        ８％
ＮＩ＝７５．９℃；Ｔｃ＜−２０℃；Δｎ＝０．１１４；Δε＝−３．９；η＝２４．７ｍＰａ・ｓ．
【０１６４】
［組成物（M２０）］
３−ＨＨ−Ｖ                                            （１−１）        ３３％
３−ＨＨ−Ｖ１                                          （１−１）          ５％
３−ＨＢ−Ｏ２                                          （１−２）          ３％
１−ＢＢ−３                                            （１−３）          ３％
３−ＨＨＢ−１                                          （１−５）          ６％
２−ＢＢ（Ｆ）Ｂ−３                                    （１−８）          ２％
３−ＨＢ（２Ｆ，３Ｆ）−Ｏ２                            （３−１）          ３％
２Ｏ−Ｂ（２Ｆ）Ｂ（２Ｆ，３Ｆ）−Ｏ２                  （３−７）          ５％
２Ｏ−Ｂ（２Ｆ）Ｂ（２Ｆ，３Ｆ）−Ｏ４                  （３−７）        １２％
２−ＨＨＢ（２Ｆ，３Ｆ）−Ｏ２                          （３−８）          ４％
３−ＨＨＢ（２Ｆ，３Ｆ）−Ｏ２                          （３−８）          ８％
５−ＨＢＢ（２Ｆ，３Ｆ）−Ｏ２                          （３−１４）        ４％
３−ｄｈＢＢ（２Ｆ，３Ｆ）−Ｏ２                        （３−１６）        ８％
３−ＨＢ（２Ｆ，３Ｆ）Ｂ−２                            （３−１７）        ４％
ＮＩ＝７２．６℃；Ｔｃ＜−２０℃；Δｎ＝０．１０５；Δε＝−２．５；η＝１５．７ｍＰａ・ｓ．
【０１６５】
［組成物（M２１）］
２−ＨＨ−３                                            （１−１）        １２％
１−ＢＢ−５                                            （１−３）        １２％
３−ＨＨＢ−１                                          （１−５）          ４％
３−ＨＨＢ−Ｏ１                                        （１−５）          ３％
３−ＨＢＢ−２                                          （１−６）          ３％
３−ＨＢ（２Ｆ，３Ｆ）−Ｏ４                            （３−１）          ６％
３−Ｈ２Ｂ（２Ｆ，３Ｆ）−Ｏ２                          （３−２）          ８％
３−Ｈ１ＯＢ（２Ｆ，３Ｆ）−Ｏ２                        （３−３）          ４％
３−ＢＢ（２Ｆ，３Ｆ）−Ｏ２                            （３−６）          ７％
２−ＨＨＢ（２Ｆ，３Ｆ）−Ｏ２                          （３−８）          ７％
３−ＨＨＢ（２Ｆ，３Ｆ）−Ｏ２                          （３−８）          ７％
３−ＨＨ２Ｂ（２Ｆ，３Ｆ）−Ｏ２                        （３−９）          ７％
５−ＨＨ２Ｂ（２Ｆ，３Ｆ）−Ｏ２                        （３−９）          ４％
２−ＨＢＢ（２Ｆ，３Ｆ）−Ｏ２                          （３−１４）        ５％
３−ＨＢＢ（２Ｆ，３Ｆ）−Ｏ２                          （３−１４）        ５％
４−ＨＢＢ（２Ｆ，３Ｆ）−Ｏ２                          （３−１４）        ６％
ＮＩ＝８２．８℃；Ｔｃ＜−２０℃；Δｎ＝０．１１８；Δε＝−４．４；η＝２２．５ｍＰａ・ｓ．
【０１６６】
［組成物（M２２）］
３−ＨＨ−Ｖ                                            （１−１）        ２７％
３−ＨＨ−Ｖ１                                          （１−１）          ６％
Ｖ−ＨＨＢ−１                                          （１−５）          ３％
３−ＨＢ（２Ｆ，３Ｆ）−Ｏ２                            （３−１）          ７％
５−ＨＢ（２Ｆ，３Ｆ）−Ｏ２                            （３−１）          ７％
３−ＢＢ（２Ｆ，３Ｆ）−Ｏ２                            （３−６）          ８％
３−ＨＨＢ（２Ｆ，３Ｆ）−Ｏ２                          （３−８）          ５％
５−ＨＨＢ（２Ｆ，３Ｆ）−Ｏ２                          （３−８）          ４％
３−ＨＨ１ＯＢ（２Ｆ，３Ｆ）−Ｏ２                      （３−１０）        ４％
２−ＨＢＢ（２Ｆ，３Ｆ）−Ｏ２                          （３−１４）        ３％
３−ＨＢＢ（２Ｆ，３Ｆ）−Ｏ２                          （３−１４）        ８％
４−ＨＢＢ（２Ｆ，３Ｆ）−Ｏ２                          （３−１４）        ５％
５−ＨＢＢ（２Ｆ，３Ｆ）−Ｏ２                          （３−１４）        ８％
２−ＢＢ（２Ｆ，３Ｆ）Ｂ−３                            （３−１９）        ５％
ＮＩ＝７８．１℃；Ｔｃ＜−２０℃；Δｎ＝０．１０７；Δε＝−３．２；η＝１５．９ｍＰａ・ｓ．
【０１６７】
［組成物（M２３）］
３−ＨＨ−４                                            （１−１）        １４％
Ｖ−ＨＨＢ−１                                          （１−５）        １０％
３−ＨＢＢ−２                                          （１−６）          ７％
３−ＨＢ（２Ｆ，３Ｆ）−Ｏ２                            （３−１）        １０％
５−ＨＢ（２Ｆ，３Ｆ）−Ｏ２                            （３−１）        １０％
３−Ｈ２Ｂ（２Ｆ，３Ｆ）−Ｏ２                          （３−２）          ８％
５−Ｈ２Ｂ（２Ｆ，３Ｆ）−Ｏ２                          （３−２）          ８％
３−ＨＤｈＢ（２Ｆ，３Ｆ）−Ｏ２                        （３−１３）        ５％
２−ＨＢＢ（２Ｆ，３Ｆ）−Ｏ２                          （３−１４）        ６％
３−ＨＢＢ（２Ｆ，３Ｆ）−Ｏ２                          （３−１４）        ８％
４−ＨＢＢ（２Ｆ，３Ｆ）−Ｏ２                          （３−１４）        ７％
５−ＨＢＢ（２Ｆ，３Ｆ）−Ｏ２                          （３−１４）        ７％
ＮＩ＝８８．５℃；Ｔｃ＜−２０℃；Δｎ＝０．１０８；Δε＝−３．８；η＝２４．６ｍＰａ・ｓ．
【０１６８】
［組成物（M２４）］
３−ＨＨ−Ｖ                                            （１−１）        ４２％
３−ＨＨ−Ｖ１                                          （１−１）          ５％
１−ＢＢ−３                                            （１−３）          ３％
Ｖ−ＨＨＢ−１                                          （１−５）          ２％
２Ｏ−Ｂ（２Ｆ）Ｂ（２Ｆ，３Ｆ）−Ｏ２                  （３−７）          ６％
２Ｏ−Ｂ（２Ｆ）Ｂ（２Ｆ，３Ｆ）−Ｏ４                  （３−７）        １３％
２−ＨＨＢ（２Ｆ，３Ｆ）−Ｏ２                          （３−８）          ４％
３−ＨＨＢ（２Ｆ，３Ｆ）−Ｏ２                          （３−８）          ４％
３−ＨＨＢ（２Ｆ，３Ｆ）−１                            （３−８）          ４％
３−ｄｈＢＢ（２Ｆ，３Ｆ）−Ｏ２                        （３−１６）        ５％
３−ＨＢ（２Ｆ）Ｂ（２Ｆ，３Ｆ）−Ｏ２                  （３−１８）        ７％
Ｖ−Ｈ２ＢＢＢ（２Ｆ，３Ｆ）−Ｏ２                      （３−２５）        ５％
ＮＩ＝７１．８℃；Ｔｃ＜−２０℃；Δｎ＝０．１０３；Δε＝−２．５；η＝１４．２ｍＰａ・ｓ．
【０１６９】
［組成物（M２５）］
５−ＨＨ−Ｖ                                            （１−１）        １８％
７−ＨＢ−１                                            （１−２）          ５％
Ｖ−ＨＨＢ−１                                          （１−５）          ７％
Ｖ２−ＨＨＢ−１                                        （１−５）          ７％
３−ＨＢＢ（Ｆ）Ｂ−３                                  （１−１３）        ８％
３−ＨＢ（２Ｆ，３Ｆ）−Ｏ４                            （３−１）        １５％
３−ｃｈＢ（２Ｆ，３Ｆ）−Ｏ２                          （３−５）          ７％
２−ＨｃｈＢ（２Ｆ，３Ｆ）−Ｏ２                        （３−１２）        ８％
３−ＨＢＢ（２Ｆ，３Ｆ）−Ｏ２                          （３−１４）        ８％
４−ＨＢＢ（２Ｆ，３Ｆ）−Ｏ２                          （３−１４）        ５％
５−ＨＢＢ（２Ｆ，３Ｆ）−Ｏ２                          （３−１４）        ７％
３−ｄｈＢＢ（２Ｆ，３Ｆ）−Ｏ２                        （３−１６）        ５％
ＮＩ＝９８．８℃；Ｔｃ＜−２０℃；Δｎ＝０．１１１；Δε＝−３．２；η＝２３．９ｍＰａ・ｓ．
【０１７０】
［組成物（M２６）］
３−ＨＨ−Ｖ                                            （１−１）        １１％
３−ＨＨ−ＶＦＦ                                        （１−１）          ７％
Ｆ３−ＨＨ−Ｖ                                          （−）            １０％
３−ＨＨＥＨ−３                                        （１−４）          ４％
３−ＨＢ（Ｆ）ＨＨ−２                                  （１−１０）        ４％
３−ＨＨＥＢＨ−３                                      （１−１１）        ４％
３−Ｈ２Ｂ（２Ｆ，３Ｆ）−Ｏ２                          （３−２）        １８％
５−Ｈ２Ｂ（２Ｆ，３Ｆ）−Ｏ２                          （３−２）        １７％
３−ＨＨＢ（２Ｆ，３Ｃｌ）−Ｏ２                        （３−１１）        ５％
３−ＨＤｈＢ（２Ｆ，３Ｆ）−Ｏ２                        （３−１３）        ５％
３−ＨＢＢ（２Ｆ，３Ｃｌ）−Ｏ２                        （３−１５）        ８％
５−ＨＢＢ（２Ｆ，３Ｃｌ）−Ｏ２                        （３−１５）        ７％
ＮＩ＝７７．５℃；Ｔｃ＜−２０℃；Δｎ＝０．０８４；Δε＝−２．６；η＝２２．８ｍＰａ・ｓ．
【０１７１】
［組成物（M２７）］
３−ＨＨ−Ｖ                                            （１−１）        １１％
１−ＢＢ−５                                            （１−３）          ５％
３−ＨＢ（２Ｆ，３Ｆ）−Ｏ２                            （３−１）          ８％
３−Ｈ２Ｂ（２Ｆ，３Ｆ）−Ｏ２                          （３−２）        １０％
３−ＢＢ（２Ｆ，３Ｆ）−Ｏ２                            （３−６）        １０％
２Ｏ−ＢＢ（２Ｆ，３Ｆ）−Ｏ２                          （３−６）          ３％
２−ＨＨＢ（２Ｆ，３Ｆ）−Ｏ２                          （３−８）          ４％
３−ＨＨＢ（２Ｆ，３Ｆ）−Ｏ２                          （３−８）          ７％
２−ＨＨＢ（２Ｆ，３Ｆ）−１                            （３−８）          ５％
３−ＨＤｈＢ（２Ｆ，３Ｆ）−Ｏ２                        （３−１３）        ６％
２−ＨＢＢ（２Ｆ，３Ｆ）−Ｏ２                          （３−１４）        ４％
３−ＨＢＢ（２Ｆ，３Ｆ）−Ｏ２                          （３−１４）        ７％
３−ｄｈＢＢ（２Ｆ，３Ｆ）−Ｏ２                        （３−１６）        ４％
２−ＢＢ（２Ｆ，３Ｆ）Ｂ−３                            （３−１９）        ６％
２−ＢＢ（２Ｆ，３Ｆ）Ｂ−４                            （３−１９）        ６％
３−ＨＨ１ＯＣｒｏ（７Ｆ，８Ｆ）−５                    （３−２７）        ４％
ＮＩ＝７０．６℃；Ｔｃ＜−２０℃；Δｎ＝０．１２９；Δε＝−４．３；η＝２７．０ｍＰａ・ｓ．
【０１７２】
［組成物（M２８）］
Ｖ−ＨＨ−Ｖ                                            （１−１）        ２４％
Ｖ−ＨＨ−Ｖ１                                          （１−１）        ２０％
３−ＨＢ（２Ｆ，３Ｆ）−Ｏ２                            （３−１）          ５％
Ｖ２−ＢＢ（２Ｆ，３Ｆ）−Ｏ２                          （３−６）          ８％
３−ＨＨＢ（２Ｆ，３Ｆ）−Ｏ２                          （３−８）          ６％
Ｖ−ＨＨＢ（２Ｆ，３Ｆ）−Ｏ２                          （３−８）          ７％
Ｖ−ＨＨＢ（２Ｆ，３Ｆ）−Ｏ４                          （３−８）          ４％
２−ＨＢＢ（２Ｆ，３Ｆ）−Ｏ２                          （３−１４）        ２％
３−ＨＢＢ（２Ｆ，３Ｆ）−Ｏ２                          （３−１４）        ６％
Ｖ−ＨＢＢ（２Ｆ，３Ｆ）−Ｏ２                          （３−１４）        ７％
Ｖ−ＨＢＢ（２Ｆ，３Ｆ）−Ｏ４                          （３−１４）        ６％
２−ＢＢ（２Ｆ，３Ｆ）Ｂ−３                            （３−１９）        ５％
ＮＩ＝７３．５℃；Ｔｃ＜−２０℃；Δｎ＝０．１０６；Δε＝−２．７；η＝１７．０ｍＰａ・ｓ．
【０１７３】
［組成物（M２９）］
２−ＨＨ−３                                            （１−１）        １９％
３−ＨＨＢ−１                                          （１−５）          ３％
Ｖ−ＨＨＢ−１                                          （１−５）        １０％
Ｖ２−ＨＨＢ−１                                        （１−５）        １０％
３−ＤｈＢ（２Ｆ，３Ｆ）−Ｏ２                          （３−４）          ５％
２−ＢＢ（２Ｆ，３Ｆ）−Ｏ２                            （３−６）          ９％
３−ＢＢ（２Ｆ，３Ｆ）−Ｏ２                            （３−６）          ９％
３−ＨＨ２Ｂ（２Ｆ，３Ｆ）−Ｏ２                        （３−９）          ６％
３−ＨＤｈＢ（２Ｆ，３Ｆ）−Ｏ２                        （３−１３）      １４％
２−ＨＢＢ（２Ｆ，３Ｆ）−Ｏ２                          （３−１４）        ２％
３−ＨＢＢ（２Ｆ，３Ｆ）−Ｏ２                          （３−１４）        ６％
Ｖ−ＨＢＢ（２Ｆ，３Ｆ）−Ｏ２                          （３−１４）        ７％
ＮＩ＝８６．０℃；Ｔｃ＜−２０℃；Δｎ＝０．１１０；Δε＝−３．８；η＝２２．９ｍＰａ・ｓ．
【０１７４】
［組成物（M３０）］
３−ＨＨ−Ｖ                                            （１−１）        ４０％
３−ＨＨ−Ｖ１                                          （１−１）          ５％
３−ＨＨＢ−Ｏ１                                        （１−５）          ３％
１−ＢＢ（Ｆ）Ｂ−２Ｖ                                  （１−８）          ３％
３−ＧＨＢ（Ｆ，Ｆ）−Ｆ                                （２−７）          ３％
３−ＢＢ（Ｆ，Ｆ）ＸＢ（Ｆ，Ｆ）−Ｆ                    （２−１８）      １１％
３−ＨＨＢＢ（Ｆ，Ｆ）−Ｆ                              （２−１９）        ４％
３−ＨＢＢＸＢ（Ｆ，Ｆ）−Ｆ                            （２−２３）        ８％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）        ６％
５−ＢＢ（Ｆ）Ｂ（Ｆ，Ｆ）ＸＢ（Ｆ，Ｆ）−Ｆ            （２−２９）        ６％
３−ＨＤｈＢ（２Ｆ，３Ｆ）−Ｏ２                        （３−１３）        ４％
２−ｄｈＢＢ（２Ｆ，３Ｆ）−Ｏ２                        （３−１６）        ４％
ＮＩ＝８５．２℃；Ｔｃ＜−２０℃；Δｎ＝０．１１４；Δε＝７．３；η＝１５．０ｍＰａ・ｓ．
【０１７５】
［組成物（M３１）］
３−ＨＨ−Ｖ                                            （１−１）        ３９％
３−ＨＨ−Ｖ１                                          （１−１）          ５％
Ｖ−ＨＨＢ−１                                          （１−５）          ４％
１−ＢＢ（Ｆ）Ｂ−２Ｖ                                  （１−８）          ３％
２−ＢＢ（Ｆ）Ｂ−２Ｖ                                  （１−８）          ３％
３−ＧＢ（Ｆ，Ｆ）ＸＢ（Ｆ，Ｆ）−Ｆ                    （２−１４）        ３％
３−ＢＢ（Ｆ）Ｂ（Ｆ，Ｆ）−Ｆ                          （２−１５）        ９％
３−ＢＢ（Ｆ）Ｂ（Ｆ，Ｆ）−ＣＦ３                      （２−１６）        ４％
３−ＨＢＢＸＢ（Ｆ，Ｆ）−Ｆ                            （２−２３）        ５％
４−ＧＢ（Ｆ）Ｂ（Ｆ，Ｆ）ＸＢ（Ｆ，Ｆ）−Ｆ            （２−２７）        ３％
３−ＢＢ（Ｆ）Ｂ（Ｆ，Ｆ）ＸＢ（Ｆ，Ｆ）−Ｆ            （２−２９）        ３％
４−ＢＢ（Ｆ）Ｂ（Ｆ，Ｆ）ＸＢ（Ｆ，Ｆ）−Ｆ            （２−２９）        ６％
３−ＨＨＢ（２Ｆ，３Ｆ）−Ｏ２                          （３−８）          ６％
３−ＨＢＢ（２Ｆ，３Ｆ）−Ｏ２                          （３−１４）        ３％
Ｖ−ＨＢＢ（２Ｆ，３Ｆ）−Ｏ２                          （３−１４）        ４％
ＮＩ＝８３．２℃；Ｔｃ＜−２０℃；Δｎ＝０．１２０；Δε＝６．２；η＝１３．６ｍＰａ・ｓ．
【０１７６】
［組成物（M３２）］
３−ＨＢ−Ｏ２                                          （１−２）        １０％
３−ＨＨＢ−１                                          （１−５）          ８％
３−ＨＨＢ−３                                          （１−５）          ８％
３−ＨＨＢ−Ｏ１                                        （１−５）          ４％
３−ＨＢ−Ｃ                                            （−）            １０％
３−ＨＢ（Ｆ）−Ｃ                                      （−）            １５％
３−ＨＨＢ−Ｆ                                          （２）              ４％
２−ＨＨＢ（Ｆ）−Ｆ                                    （２）            １１％
３−ＨＨＢ（Ｆ）−Ｆ                                    （２）            １１％
５−ＨＨＢ（Ｆ）−Ｆ                                    （２）            １０％
３−ＨＨＢ（Ｆ）−Ｃ                                    （−）              ８％
３−ＢＢ（Ｆ，Ｆ）ＸＢ（Ｆ，Ｆ）−Ｆ                    （２−１８）        １％
ＮＩ＝９５．５℃；Ｔｃ＜−２０℃；η＝２２．３ｍＰａ・ｓ；Δｎ＝０．１００；Δε＝８．１；Ｖｔｈ＝１．５０Ｖ．
【０１７７】
［組成物（M３３）］
３−ＨＨ−Ｖ                                          （１−１）        １３％
３−ＢＢ（Ｆ）Ｂ（Ｆ，Ｆ）ＸＢ（Ｆ，Ｆ）−Ｆ          （２−２９）        ２％
４−ＢＢ（Ｆ）Ｂ（Ｆ，Ｆ）ＸＢ（Ｆ，Ｆ）−Ｆ          （２−２９）      １０％
５−ＢＢ（Ｆ）Ｂ（Ｆ，Ｆ）ＸＢ（Ｆ，Ｆ）−Ｆ          （２−２９）        ６％
３−ＢＢ（Ｆ，Ｆ）ＸＢ（Ｆ）Ｂ（Ｆ，Ｆ）−Ｆ          （２−３０）        ６％
４−ＢＴＢ（Ｆ）Ｂ（Ｆ，Ｆ）ＸＢ（Ｆ，Ｆ）−Ｆ        （−）              ６％
５−ＢＴＢ（Ｆ）Ｂ（Ｆ，Ｆ）ＸＢ（Ｆ，Ｆ）−Ｆ        （−）              ６％
３−ＨＢ（Ｆ）ＴＢ−２                                （−）              ５％
３−ＨＢ（Ｆ）ＴＢ−３                                （−）              ４％
３−ＢＢ（Ｆ）ＴＢ−２                                （−）              ７％
３−ＢＢ（Ｆ）ＴＢ−３                                （−）              ７％
３−ＢＢ（Ｆ）ＴＢ−４                                （−）              ７％
２−ＢＴＢ−Ｏ１                                      （−）              ７％
３−ＢＴＢ−Ｏ１                                      （−）              ７％
４−ＢＴＢ−Ｏ１                                      （−）              ７％
ＮＩ＝１１３．４℃；Ｔｃ＜−２０℃；η＝９４．０ｍＰａ・ｓ；Δｎ＝０．３００；Δε＝１１．１；Ｖｔｈ＝１．５０Ｖ．
【０１７８】
［実施例１］
（１）ＴＮ素子の透過率
組成物（M１）から組成物（M３３）を有するＴＮ素子を作製した。下記の方法で、印加電圧と透過率との関係を観察した。いずれの場合も、素子は、０Ｖでは明るく、１５０Ｖでは暗く、素子の透過率は印加電圧と共に低下した。これは、組成物の光学異方性が電圧に依存することを示している。したがって、この素子は偏光を制御できるので、光スイッチング素子に適していると結論する。
（２）電圧−透過率曲線（２５℃で測定）：測定には大塚電子株式会社製のＬＣＤ５１００型輝度計を用いた。光源はハロゲンランプであった。２枚の電極付きガラス基板の間隔（セルギャップ）が１５μｍであり、ツイスト角が８０度であるノーマリーホワイトモード（normally white mode）のＴＮ素子に試料を入れた。素子は、入射角度が基板に対して４５度となるよう輝度計に設置した。この素子に印加する電圧（３２Ｈｚ、矩形波）は０Ｖから１５０Ｖまで５Ｖずつ段階的に増加させた。この際に、光を素子に照射し、素子を透過した光量を測定した。この光量が最大になったときが透過率１００％であり、この光量が最小であったときが透過率０％である電圧−透過率曲線を作成した。
【産業上の利用可能性】
【０１７９】
以上に記載した液晶組成物を有する光スイッチング素子は、ライダー（ＬＩＤＡＲ）技術や他の技術に使用される。